(57)【要約】  本発明の第１の態様は、ａ．光励起性発光材料を含んだ発光層またはコアと、ｂ．波長選択性ミラーとを含む発光体に関し、発光層または発光コアは波長選択性ミラーと光学的に結合されており、前記波長選択性ミラーは光励起性発光材料によって吸収される光に対して少なくとも５０％の透過性があり、光励起性発光材料によって放出される光に対して少なくとも５０％の反射性がある。有利には本発明による発光体は発光太陽光集光システムに用いられてもよく、これは入射太陽光の暴露後に光励起性発光材料によって放出される放射の高効率の輸送を可能にする。本発明の他の態様は、上記の発光体を含む電磁放射集光媒体と、発光体と光学的に結合され、光放射を電気エネルギーに変換することができる光起電力電池とを含む光起電力電池に関する。本発明のさらなる態様は、上記の発光体を含んだ蛍光活性ディスプレイおよび室内照明システムを含む。
2008530766.tif 000002
【特許請求の範囲】
【請求項１】
ａ．光励起性発光材料を含む発光層またはコアと、
ｂ．波長選択性ミラーと
を含む発光体であって、発光層または発光コアが波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはキラルネマチックポリマーのコレステリック層を含む発光体。
【請求項２】
請求項１による発光体であって、ポリマー性波長選択性ミラーが右回り円偏光を反射する１つ以上のコレステリック層、または左回り円偏光を反射する１つ以上のコレステリック層を含むか、または右回り円偏光を反射する１つ以上のコレステリック層と左回り円偏光を反射する１つ以上のコレステリック層の両方を含む発光体。
【請求項３】
請求項１または２による発光体であって、右回り円偏光を反射する第１のコレステリック層と、左回り円偏光を反射する第２のコレステリック層とを含む発光体。
【請求項４】
光励起性発光材料を含んだ発光層またはコアと波長選択性ミラーとを含む発光体であって、発光層または発光コアが波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはポリマー性積層を含む発光体。
【請求項５】
先行する請求項のいずれか１項による発光体であって、波長選択性ミラーが光の１つの偏波を反射する第１のポリマー性積層と、光の反対の偏波を反射する第２のポリマー性積層とを含む発光体。
【請求項６】
先行する請求項のいずれか１項による発光体であって、光励起性発光材料によって放出される放射に対する波長選択性ミラーの反射率が前記光励起性発光材料によって吸収される光放射に対する同じミラーの反射率を少なくとも５０％、好ましくは８０％超過する発光体。
【請求項７】
先行する請求項のいずれか１項による発光体であって、波長選択性ミラーが光励起性発光材料によって吸収される光に対して少なくとも６０％、好ましくは少なくとも７０％の透過性がある発光体。
【請求項８】
先行する請求項のいずれか１項による発光体であって、波長選択性ミラーが光励起性発光材料によって放出される放射に対して少なくとも６０％、好ましくは少なくとも７０％の反射性がある発光体。
【請求項９】
先行する請求項のいずれか１項による発光体であって、波長選択性ミラーが光励起性発光材料によって吸収される光に対して少なくとも５０％の透過性があり、適切な偏波を持つ円または直線偏光放射に対して少なくとも５０％の反射性がある偏波選択性ミラーを含む発光体。
【請求項１０】
請求項９による発光体であって、波長選択性ミラーが光の１つの偏波を反射する第１のポリマー性積層と、光の反対の偏波を反射する第２のポリマー性積層とを含み、両方のポリマー性積層は発光層の同じ面に配置されているか、または発光コアの外側に配置されている発光体。
【請求項１１】
先行する請求項のいずれか１項による発光体であって、発光層または発光コアが配向された光励起性発光材料を含んだ配列ポリマーを含む発光体。
【請求項１２】
先行する請求項のいずれか１項による発光体であって、前記発光体が光学ラミネートまたは光学ファイバーであり、前記発光体は発光層または発光コアと光学的に結合された導波路を含み、導波路の屈折率ｎｗはｎｗ≧ｎ０−０．００５である（ｎ０は配列ポリマーまたは発光コアの常光屈折率である）発光体。
【請求項１３】
先行する請求項のいずれか１項による発光体であって、前記発光体が４００〜５００ｎｍおよび／または６００〜７００ｎｍの範囲における光放射に対して主に透過性である発光体。
【請求項１４】
先行する請求項のいずれか１項による発光体であって、発光層と導波路とを含み、前記発光体は光学ラミネートまたは光学ファイバーであり、発光体は導波路と光学的に結合され、発光体は配向された光励起性発光材料を含んだ配列ポリマーを含み、前記配向された光励起性発光材料は配列ポリマー内で固定され、前記配列ポリマーは発光体の表面に関して１０〜９０°のプレチルト角を持つ発光体。
【請求項１５】
請求項１４による発光体であって、配向された光励起性発光材料が平面セル内で少なくとも２．０、好ましくは少なくとも３．０、最も好ましくは少なくとも５．０の二色比を持つ発光体。
【請求項１６】
請求項１４または１５による発光体であって、配列ポリマーが３０〜８０°のプレチルト角を持つ発光体。
【請求項１７】
請求項１４ないし１６のいずれか１項による発光体であって、配列ポリマーが３０〜７０°、好ましくは４０〜７０°、より好ましくは４０〜６０°のプレチルト角を持つ発光体。
【請求項１８】
先行する請求項のいずれか１項による発光体であって、前記発光体が発光層と導波路コアとを含む光学ファイバーである発光体。
【請求項１９】
請求項１ないし１７のいずれか１項による発光体であって、前記発光体が発光コアと導波路とを含む光学ファイバーである発光体。
【請求項２０】
請求項１４ないし１９のいずれか１項による発光体であって、導波路は蛍光染料を含まない発光体。
【請求項２１】
請求項１４ないし２０のいずれか１項による発光体であって、プレチルト角が１５〜８５°の範囲内である発光体。
【請求項２２】
請求項１４ないし２０のいずれか１項による発光体であって、プレチルト角が３０〜６０°の範囲内である発光体。
【請求項２３】
先行する請求項のいずれか１項による発光体を含んだ電磁放射を集光する媒体と、発光体と光学的に結合され、光放射を電気エネルギーに変換することができる光起電力電池とを含む光起電力装置。
【請求項２４】
請求項１ないし２２のいずれか１項による発光体を含む蛍光活性化ディスプレイ。
【請求項２５】
請求項１ないし２２のいずれか１項による発光体を含む室内照明システム。
【請求項２６】
請求項１ないし２２のいずれか１項による発光体と、発光体と光学的に結合され、光放射を電気エネルギーに変換することができる光起電力電池とを含む窓。
【請求項２７】
入射光放射を集光するための、請求項１ないし２２のいずれか１項による発光体の使用方法。
【発明の詳細な説明】
【発明の開示】
【０００１】
発明の技術分野
本発明は発光体および特に光学発光集光装置、例えば発光太陽集光装置におけるこのような発光体の応用に関する。
【０００２】
本発明の背景
単位ワットあたりの太陽エネルギーのコストは石炭、石油、風力、バイオマスおよび原子力を含む他のソースからのエネルギーの約５〜１０倍高い。光起電力システムにおける太陽エネルギー発電のコストを下げるために、システムにおいて最も高価な部分、すなわち光起電力電池（太陽電池）を効率的に使用することが望ましい。従来、これは大きな光収束性の太陽集光器（パラボラ状またはトラフデッシュ）を用いてなされている。これらの装置はいくつかの欠点を持ち、高い投資コスト、高い維持コスト、扱いにくい形状、および太陽が空を横切るので、その追跡が必要なことを含む。現在の技術状況のレビューのために、Ｓｗａｎｓｏｎ，Ｐｒｏｇｒｅｓｓ  ｉｎ  Ｐｈｏｔｏｖｏｌｔａｉｃｓ：Ｒｅｓｅａｒｃｈ  ａｎｄ  Ａｐｐｌｉｃａｔｉｏｎｓ  ８，９３（２０００）を参照のこと。
【０００３】
研究の主題であった代替の選択肢は、光を集光して小さな光起電力電池に輸送する導波路を使用することである。ホログラム手段（ＵＳ５，８７７，８７４）または光をリダイレクトする幾何光学（例えばＴ．Ｕｅｍａｔｓｕ  ｅｔ  ａｌ  Ｓｏｌ  Ｅｎｅｒｇ  Ｍａｔｅｒ  Ｓｏｌ  Ｃ  ６７，４１５（２００１）およびＵＳ４，５０５，２６４を参照のこと）を使用したこれらのいくつかの努力が試みられた。これらの試みは特に大きな輸送距離のためにむしろ成功しなかった。なぜならば、効率が低いか、またシステムが太陽の追跡を必要するか、またはシステムが複雑で大規模生産に不向きであるか、またはこれらの組み合わせのためである。
【０００４】
発光太陽集光器（ＬＳＣ）は研究の主題となってきた他の代替案を代表する。なぜならば特にこれらのシステムが安価で製造が容易であり、これらのシステムは太陽の追跡が不要なためである。ＬＳＣは基本的に蛍光染料分子をドープされた大きなガラスまたはポリマー性のプレート、シート、フィルム、ファイバー、リボン、織布または被膜からなる。この染料はそれに入射する太陽光から特定の波長の光を吸収し、光を全方向により長い波長で再放出する。光の一部は支持導波路の臨界角内で放出され、内部で全反射され、光起電力電池に輸送される。ＬＳＣは高価でない材料と柔軟性（特にプラスチックの導波路が使われる場合）を組み合わせた利点を持ち、ヒートシンクおよび太陽追跡システムを必要としない。他の目的（室内照明）の実例のシステムは、Ｅａｒｐ  ｅｔ  ａｌ，Ｓｏｌ  Ｅｎｅｒｇ  Ｍａｔ  Ｓｏｌ  Ｃ  ８４，４１１（２００４）に記載されている。現在、ＬＳＣシステムは主にその低い効率に関係して商業的に使用されていない。この低い総効率は放出光（染料のストークスシフトに限定される）の高い再吸収、導波路に入る結合光の低い効率および導波路内での光の保持における低い効率に由来する。
【０００５】
本発明は、特に放出される光がＬＳＣシステム内に保持される効率を高める手段を与えることによって、これらのＬＳＣシステムの欠点を改善することを目的とする。
【０００６】
発明の概要
本発明者は以下を使用することによってＬＳＣシステムの効率を実質的に増大させることができることを発見した。すなわち、（ａ）光励起性発光材料を含む発光層または発光コアを、（ｂ）１つ以上の波長選択性ミラーであって、光励起性発光材料によって吸収される光に対して殆ど透過性があり、光励起性発光材料によって放出される光放射を強く反射する波長選択性ミラーと組み合わせて使用する。好ましい実施形態においては、光励起性発光材料を含んだ発光層またはコアと波長選択性ミラーとを含む発光体であって、発光層または発光コアは波長選択性ミラーと光学的に結合されており、前記波長選択性ミラーは光励起性材料によって吸収される光に対して少なくとも５０％の透過性があり、光励起性発光材料によって放出される放射に対して少なくとも５０％の反射性があって、波長選択性ミラーはキラルネマチックポリマーのコレステリック層を含む発光体が提供される。
【０００７】
前述の波長選択性ミラーを発光層／コアと入射する光放射を受けることを意図している表面との間のどこにでも、独立の層として適宜配置することができる。したがって、入射光は波長選択性反射ミラーを通過して下層の発光層または発光コアに含まれる光励起性発光材料を励起する。光励起発光材料によって放出された光放射で波長選択性ミラーに当ったものは反射され、したがって前記放出された放射がＬＳＣから漏れるのを防ぐ。結果として放出された放射はＬＳＣ内で高効率に集光され、総効率の向上をもたらす。
【０００８】
波長選択性ミラーを発光層の反対の面（すなわち、入射光を受ける面の反対の面）に有利に適用することもできる。したがって、放出された放射は反射されて発光層に戻るか、または導波路に戻ることが保証されるだろう。
【０００９】
本発明の利益を実現するために、波長選択性ミラーは光励起性発光材料を励起させることができる放射の対して殆ど透過性でなければならず、同時に前記ミラーは前記光励起性発光材料によって放出される放射を効率的に反射しなければならない。したがって、本発明の発光体に用いられる１つ以上の波長選択性ミラーは、光励起性発光材料によって吸収される光に対して少なくとも５０％の透過性があり、同じ光励起性発光材料によって放出される放射に対して少なくとも５０％の反射性がある。
【００１０】
したがって本発明は、光励起性発光材料を含んだ発光層またはコアと、波長選択性ミラーとを含む発光体であって、発光層または発光コアは波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーは（ａ）ポリマー性積層、および／または（ｂ）キラルネマチックのコレステリック層を含む発光体を提供する。
【００１１】
特定の実施形態において本発明は、光励起性発光材料を含有する発光層またはコアと、波長選択性ミラーとを含む発光体であって、発光層または発光コアは波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはキラルネマチックのコレステリック層を含み、好ましくは右回り円偏光を反射する第１のコレステリック層と、左回り円偏光を反射する第２のコレステリック層を含む発光体を提供する。
【００１２】
さらに他の特定の実施形態において本発明は、光励起性発光材料を含有する発光層またはコアと、波長選択性ミラーとを含む発光体であって、発光層または発光コアは波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはポリマー性積層を含み、好ましくは、光の１つの偏波を反射する第１のポリマー性積層と、光の反対の偏波を反射する第２のポリマー性積層を含む発光体を提供する。
【００１３】
本発明に従って有利に用いることができる波長選択性ミラーの例は、ポリマー性積層およびキラルネマチックポリマーのコレステリック層を含む。
【００１４】
本発明の態様によれば、本発明は配向された光励起性発光材料を含む配列ポリマーを含んだ発光体に関し、前記配列ポリマーは発光体の表面に関して１０〜９０°のプレチルト角を持つ。特定の実施形態において、本発明は発光層および導波路を含む発光体に向けられ、発光体は光学ラミネート、または光学ファイバーであって、発光体は導波路と光学的に結合されており、発光体は配向された光励起性発光材料を含んだ配列ポリマーを含み、前記配向された光励起性発光材料は配列ポリマー内に固定され、前記配列ポリマーは発光体の表面に関して１０〜８９°、好ましくは１０〜９０°、よリ好ましくは１０〜８５°、さらにより好ましくは１５〜８５°、なおさらにより好ましくは３０〜８０°、より好ましくは３０〜７０°、なおさらにより好ましくは４０〜７０°のプレチルト角を持つ。
【００１５】
この発光体を使用して入射光をより長い波長に変換できるであろう。放出光が発光体の表面に関して比較的小さな角度で放射される場合（比較的大きなプレチルト角を要する）、放出された光は前記表面に平行な平面内で、例えば出口または光起電力装置まで効率よく輸送される。したがって本フィルムは独立の導波路無しに、それ自体で例えばＬＳＣに適用することができる。この特定の場合において、大きなストークスシフトおよび／または吸収スペクトルと発光スペクトルの間の重なりが小さい光励起性発光材料を用いて、再吸収現象による大きな光のロスを避けることは非常に有利である。
【００１６】
定義
ここで用いた用語「発光（ｌｕｍｉｎｅｓｃｅｎｔ）」は、十分な量子エネルギーの光またはその他の放射を吸収した際に光を放出する材料の能力を言う。この用語は蛍光と燐光の両方を含む。
【００１７】
ここで用いた用語「光」は、人間の目に可視か、または不可視の光放射を言う。
【００１８】
用語「光放射」は、波長範囲が１００〜２０００ｎｍの電磁放射を言う。
【００１９】
ここで用いた用語「光励起性発光（ｐｈｏｔｏｌｕｍｉｎｅｓｃｅｎｃｅ）」は、光の吸収によって発生した発光（ｌｕｍｉｎｅｓｃｅｎｃｅ）を言う。
【００２０】
ここで用いた用語「光励起性発光材料（ｐｈｏｔｏｌｕｍｉｎｅｓｃｅｎｔ  ｍａｔｅｒｉａｌ）」は、光励起性発光が可能なイオンを含む原子または分子を言う。用語「光励起性発光材料」は、２つ以上の異なる光励起性発光成分の組み合わせ、例えば２つ以上の異なる光励起性発光分子の組み合わせも包含する。用語「光励起性発光材料」は、蛍光分子、蛍光ポリマーおよび／またはコポリマーを含むホスト−ゲストシステムも包含する。
【００２１】
ここで用いた用語「反射性」は、材料が入射太陽光および／または光励起性発光材料によって放出される光の大部分を反射することを意味する。より詳細には、用語「反射性」は前記材料が前記光の少なくとも５０％、好ましくは少なくとも６０％、より好ましくは少なくとも８０％、最も好ましくは少なくとも９０％を反射することを意味する。材料の反射率は反射面に対して垂直に入射する光で決定される。
【００２２】
ここで用いた用語「透過性」は、材料が入射太陽光および／または光励起性発光材料によって放出される光の大部分を伝えることを意味する。より詳細には、用語「透過性」は前記材料が前記光の少なくとも５０％、好ましくは少なくとも７０％、より好ましくは少なくとも９０％を伝え、前記入射光に暴露される発光体の表面に垂直に入射する光で測定される。
【００２３】
用語「ポリマー性積層」は、有機（ポリマー性）材料ベースの異なる屈折率のサブレイヤーを含む多層フィルムを言い、前記材料は波長選択性を示し、任意に偏波選択性との組み合わせになる。例えばＵＳ  ６，１５７，４９０参照。
【００２４】
ここで用いた用語「波長選択性ミラー」は、特定波長で透過性であり、他の波長で反射性であって、任意に偏波選択性との組み合わせになる。多くのこのようなミラーは文献既知である。
【００２５】
専門用語「キラルネマチックポリマーのコレステリック層」は、そのメソゲン基が層の表面に関して主に平行に配列したポリマーを含み、その中でで分子がお互いに関してキラルな反応性または非反応性のドーパントによって誘起された特定の方向に回転する層を言う。特に、専門用語「キラルネマチックポリマーのコレステリック層」はキラリティー（掌性）を示すキラルネマチック相を持つ層を言う。この相は当初コレステロール誘導体において観察されたことにより、しばしばコレステリック相と呼ばれる。反応性であろうと非反応性であろうと、キラル分子（反転対称性が無い分子）はこのような相を発現させる。この相はディレクタに垂直な分子軸についてディレクタに沿った分子の捻れを示す。隣接した分子間の有限の捻れ角はそれらの非対称なパッキングによるものであり、それは長距離のキラル秩序をもたらす。キラルピッチは、メソゲンがちょうど３６０°の捻れを受ける（ディレクタに沿った）距離を言う。ピッチは温度を調節するかまたはＬＣ流体に他の分子の追加することによって変化させてもよい。
【００２６】
波長選択性ミラーは波長調整したものでもよく（例えばＫａｔｓｉｓ  ｅｔ  ａｌ（１９９９）Ｃｈｅｍ．Ｍａｔｔｅｒ．１１，１５９０参照）、またはバンド幅調整したものでもよい（例えばＢｒｏｅｒ  ｅｔ  ａｌ（１９９５）Ｎａｔｕｒｅ  ３７８，４６７参照）。
【００２７】
ここで用いた用語「導波路」は、光に対して透過性があり、入力から所望の出力まで光放射を閉じ込める光学要素を言う。
【００２８】
ここで用いた用語「透過性導波路」は、導波路が入射太陽光および／または光励起性発光材料によって放出される光の大部分を伝えることを意味する。より詳細には、用語「透過性導波路」は、前記導波路が導波路に垂直に入射する光で測定された前記光の少なくとも５０％、好ましくは少なくとも７０％を伝えることを意味する。
【００２９】
ここで用いた用語「常光屈折率」および「異常光屈折率」は、それぞれ配列ポリマーの光学軸に垂直および平行な配列ポリマーの屈折率を言う。
【００３０】
ここで用いた用語「導波路の屈折率」は、等方性状態の導波路の屈折率を言う。特定の場合、例えば製造工程中の流動による複屈折を示す配向性導波路を用いてもよい。
【００３１】
ここで用いた用語「ポリマー層」は、シート、ストリップ、バンド、ファイバー、リボン、織布およびストランドの形状のポリマー性材料を包含する。本発明は平坦なポリマー層に限定されず、屈曲した、鋳造された、またはその他の成形されたポリマー層を含む。ただし、ポリマーが層内の配列ポリマーは先に定義したように発光体の表面に関して或るプレチルト角で配向されている。
【００３２】
ポリマー、光励起性発光材料か、またはこれらのポリマーまたは材料内に含まれる基に関連してここで用いた用語「配列した（ａｌｉｇｎｅｄ）」および「配向した（ｏｒｉｅｎｔｅｄ）」は類義語であって、これらのポリマー、材料または基の中で特定の空間的配向が優勢であることを言う。
【００３３】
専門用語「１０〜９０°のプレチルト角を持つ配列ポリマー」によって、配列ポリマーのメソゲン基は発光体の表面に関して少なくとも１０〜９０°のプレチルト角で配向することが意図されている。
【００３４】
用語「液晶」または「メソゲン」は１つ以上の（セミ）リジットな棒型、バナナ型、板型またはディスク型のメソゲン基、すなわち液晶相挙動を誘起する能力を持つ基を含む材料または化合物を示すために使われる。棒型および板型の置換基の液晶化合物は、この技術において「カラミチック」液晶としても知られている。ディスク型の基を持つ液晶化合物は、この技術において「ディスコチック」液晶としても知られている。メソゲン基を含む化合物または材料は必ずしも自身が液晶相を示す必要はない。それらは他の化合物との混合物でのみ、またはメソゲン化合物もしくは材料、もしくはそれらの混合物がポリマー化された場合に液晶相挙動を示すことも可能である。
【００３５】
簡単のために今後、用語「液晶化合物」は液晶材料およびメソゲン材料の両方を示すために使用し、用語「メソゲン」は材料のメソゲン基のために使用する。メソゲン基を含む化合物または材料は、必ずしも自身が液晶相を示す必要はない。それらが限定された（重合された）層、例えば導波路上の被膜層（以下を参照）においてのみ、液晶相を示すことも可能である。
【００３６】
ここで用いた用語「液晶性モノマー」は、重合を受け、それによって液晶性ポリマーの本質的な構造に構成ユニットを提供することができる材料を言う。
【００３７】
ここで用いた用語「反応性液晶性モノマー」は、重合されて液晶性ポリマーまたは液晶性ポリマーネットワークを形成できる反応性基を含む液晶性モノマーを言う。
【００３８】
ここで用いた用語「液晶性ポリマー」は中間状態（ｍｅｓｏｍｏｒｐｈｉｃ  ｓｔａｔｅ）において、長距離配向秩序と、部分的な位置秩序または完全な位置無秩序のいずれか（ＩＵＰＡＣ  Ｒｅｃｏｍｍｅｎｄａｔｉｏｎｓ  ２００１；Ｐｕｒｅ  Ａｐｐｌ．Ｃｈｅｍ．（２００２）７４（３），４９３−５０９）を持つポリマー材料を言う。
【００３９】
ここで用いた用語「二色比」は、光励起性発光材料の偏波選択性吸収から導出される二色比を言う。
【００４０】
二色比は直線偏光を用いた吸収測定から以下の式により導出される。
【００４１】
Ｒ＝Ａ／／／Ａ⊥
この式においてＲは二色比であり、Ａ／／は入射光の電場が配列ポリマーによって誘起される配列方向と平行に配列した試料の吸光度であり、Ａ⊥は入射光の電場が配列ポリマーによって誘起される配列方向と垂直に配列した試料の吸光度である。光励起性発光材料の二色比は、この技術においてよく知られた様々な方法で決定することができ、これらの方法の適合性は光励起性発光材料の性質およびそれが含まれている配列ポリマーマトリクスの性質に依存する。
【００４２】
フレーズ「ホメオトロピックに配列された光励起性発光ポリマー被膜」は、光励起性発光材料を含むポリマー性被膜を言い、プレチルト角が９０°である。
【００４３】
用語、配向の「プレチルト角」は、水平に関して、例えば上部層の表面に形成された角を言い、当業者既知のものである。
【００４４】
図面の説明
図１は、発光層１および導波路２を含む光学ラミネートの断面を描写する。ラミネートはさらに、２つの波長選択性かつ偏波選択性の反射性コレステリック層７および８と、反射性ミラー９とを含む。矢印４で表される光放射は左回りコレステリック層８および右回りコレステリック層７を通ってラミネートに入り、発光層１に到達する。発光層１内で、或るプレチルトに配列されている光励起性発光分子３は、入射する放射４によって励起され矢印５で表される光放射を放出する。放出された放射５の大部分は導波路２に入り、出口１０および１１に到達するまで内部で反射される。コレステリック層７および８は、放出された放射５のせいぜい少しの部分しかラミネートから漏れないことを保証する。これらの波長選択性ミラー７および８がともに発光層１に再び入る放出された放射を効率的に反射するためである。ミラー層９は光放射４および放出された放射５を反射して導波路内に戻す。
【００４５】
図２は、ミラー層９が２つのコレステリック層９ａおよび９ｂで置き換えられている以外は図１に示したものと同一の光学ラミネートの断面を示す。放出された放射５に対して殆ど反射性であるが、光励起性発光染料分子３によって吸収されない光放射１２に対しては透過性であるコレステリック層７、８、９ａおよび９ｂの組み合わせを用いることによって、光放射１２が全ラミネートを通って進むことを保証できる。この特定のラミネートを、入射太陽光の一部を選択的に集光する一方で他の部分を窓ガラスを通して進ませる窓ガラスとして有利に用いてもよい。先述したように、２つの層９ａおよび９ｂの代わりにより多いまたは少ない層を使用することができる。
【００４６】
図３は、発光層１および導波路２を含む光学ラミネートの断面を描写する。ラミネートはさらに複数のサブレイヤー７ａないし７ｋを含むポリマー性積層７と、反射性ミラー層９とを含む。矢印４で表される光放射はポリマー性積層７を通ってラミネートに入り、発光層１に到達する。発光層１内でチルト配列された光励起性発光分子３が入射する放射４によって励起され、矢印５で描写される光放射を放出する。放出された放射５の大部分は導波路に入り、出口１０に到達するまで内部で反射される。ポリマー性積層７は放出される放射５のせいぜい少しの部分しかラミネートから漏れないことを保証する。このポリマー性積層７が発光層１に再び入る放出された放射を効率的に反射するためである。ミラー層９は光放射４および放出された放射５を反射して導波路２内に戻す。出口１１を含む光学ラミネートの３つの面も反射性ミラー被膜９を具備し、光放射４および放出される放射５の両方を反射して導波路２内に戻す。したがって、実際光学ラミネートから放出された放射の出口は、光起電力電池１３に光学的に接続されている出口１０のみである。
【００４７】
図４は、発光層１および導波路コア２を含む光学ファイバーの断面を描写する。ラミネートはさらに、２つの波長選択性かつ偏波選択性の反射性コレステリック層７および８を含む。矢印４で表される光放射は左回りコレステリック層８および右回りコレステリック層７を通ってラミネートに入り、発光層１に到達する。発光層１内で、プレチルト配列された光励起性発光分子３は、入射する放射４によって励起され矢印５で表される光放射を放出する。放出された放射５の大部分は導波路２に入り、出口１０に到達するまで内部で反射される。コレステリック層７および８は、放出される放射５のせいぜい少しの部分しか光学ファイバーから漏れないことを保証する。これらの波長選択性ミラー７および８がともに発光層１に再び入る放出された放射を効率的に反射するためである。
【００４８】
図５ａは、発光コア１および導波路２を含む光学ファイバーの断面を描写する。ラミネートはさらに、２つの波長選択性かつ偏波選択性の反射性コレステリック層７および８を含む。矢印４で表される光放射は左回りコレステリック層８および右回りコレステリック層７を通ってラミネートに入り、発光コア１に到達する。発光層１内でプレチルト配列された光励起性発光分子３は、入射する放射４によって励起され矢印５で表される光放射を放出する。放出された放射５の大部分は導波路２に入り、そこで出口１０に到達するまで内部で反射される。コレステリック層７および８は、放出された放射５のせいぜい少しの部分しか光学ファイバーから漏れないことを保証する。これらの波長選択性ミラー７および８がともに導波路２の外壁に当る放出された放射を効率的に反射するためである。
【００４９】
図５ｂは、発光コア１を含む光学ファイバーの断面を描写する。ラミネートはさらに、波長選択性かつ偏波選択性の反射性コレステリック層を含む（この実施形態では２つの層７および層８）。コレステリック層７および８は、放出された放射５のせいぜい少しの部分しか光学ファイバーから漏れないことを保証する。これらの波長選択性ミラー７および８がともにコア１の外壁に当る放出された放射を効率的に反射するためである。光励起性発光材料は（描写したように）配列さえていてもよく、等方的に配置されていてもよい（以下を参照）。
【００５０】
図６は、発光層１および導波路２を含む光学ラミネートの断面を描写する。発光層１は複数の等方的に配置された光励起性発光染料分子３を含む。入射光放射４は発光層１に入り、光励起性発光染料分子３を励起し、全方向に光放射５を放出させる。図１からわかるように、放出された放射の大部分は上面６を通って発光層１を出るので、ラミネートが入射する放射を集光できる効率を減じてしまう。
【００５１】
図７は、複数の光励起性発光染料分子３が比較的小さなプレチルト角αで配列されている以外は図６に描写したものと同一の光学ラミネートの断面を描写する。光励起性発光染料分子３は光放射５を大部分はプレチルト配列に垂直に放出する。図に示したように、放射は発光層１と導波路２の間の界面１４に関して比較的大きな角度で放射され前記放射の大部分を導波路に結合させる。
【００５２】
図８は、複数の光励起性発光染料分子３が比較的大きなプレチルト角αで配列されている以外は図６に描写したものと同一の光学ラミネートの断面を描写する。光励起性発光染料分子３は、光放射５を大部分はチルト配列と垂直に放出する。したがって、放出された放射５の大部分は発光層１と導波路２の間の界面に反射角を上回って当り、このことは、この放射の大部分は発光層１と導波路２の間の界面１４で反射されるであろうことを意味する。
【００５３】
図９は例１の結果を表す。
【００５４】
図１０はここで用いた測定装置を概略的に描写する。
【００５５】
図１１は例２の結果を表す。
【００５６】
図１２はここで用いた測定装置を概略的に描写する。
【００５７】
図１３ａ−１３ｃは、本発明によるいくつかの一般的な実施形態を概略的に描写し、発光層１は等方的に配置された複数の光励起性発光染料分子３を含む。図１３ａは、発光層１および波長選択性ミラー７（または８）を含む波長選択性ミラーを持つ一般的な実施形態を概略的に描写し、前記ミラーは好ましくはコレステリック層を含み、左回りおよび右回りの円偏光を反射する。図１３ｂは２つの選択性ミラー層７および８を含む実施形態を概略的に描写し、前記ミラーは好ましくはコレステリック層を含み、好ましくはそれぞれ左および右回り円偏光を反射する。図１３ｃはいくつかの波長選択性ミラー７（または８）を持つ実施形態を概略的に描写し、全ての層は直線偏光および円偏光に対して反射性である。好ましくは、これらの層はコレステリック層を含み、好ましくは全ての左または右回りの円偏光を反射する。すなわち各々が左または右回り円偏光を反射するいくつかのコレステリック層を持つ実施形態である。当業者に明らかなように、これらの実施形態の組み合わせが可能である。描かれていないが、発光層１に加えて導波路２、および１つ以上のミラー９、９ａ、９ｂ、または図１−５ａ、１４ａ−ｅおよび１６ａ−１６ｃで描写したような他の層があってもよい。例えば、図１−ｂａ、１４ａ−ｅおよび１６ａ−ｃにおける発光層１は、描写された配列の代わりに等方的に配置された複数の光励起性発光染料分子３を含んでいてもよい。これは例えば図１−５ｂ、１４ａ−ｅ、１５および１６ａ−ｃのような実施形態における層１は、配列された光励起性発光分子３の代わりに等方的に配置された光励起性発光分子３を含んでいてもよいことを意味する。独立した導波路２がない場合、光励起性発光分子が好ましくは等方的に配置される。導波路２が存在する場合、等方性または配列された光励起性発光分子３が存在してもよい。
【００５８】
図１４ａ−１４ｅは、ＬＳＣおよび光起電力電池１３を含む本発明による装置の実施形態を概略的に示す。ミラー９の代わりに、１つ以上のコレステリック層を使用してもよい（図５を参照）。
【００５９】
図１５は、いくつかの（すなわち２つ以上）ＬＳＣおよび光起電力電池１３を含む本発明による装置の実施形態を概略的に描写する。光学的な結合は導波路（例えば光学ファイバー）２６を介して達成されるだろう。導波路２からの放射を任意にコリメーター２５によって平行にして導波路２６内に入れてもよい。
【００６０】
図１６ａ（ミラー９または１つ以上のコレステリック層を含まない）および１６ｂは、図１および１４ｂの変形例を概略的に描写する（ただし他の実施形態に対する変形例として適用してもよい）。図１６ｃは図１の他の変形例を概略的に描写する（ただし他の実施形態に対する変形例として適用してもよい）。
【００６１】
ここで概略図は他の成分（例えば、当業者に明らかなように、１つ以上のコレステリック層を配列させる配列層、または配列ポリマー層の配列を作る配列層のような）の存在を除外しない。
【００６２】
さらに図１−５ａおよび１４ａ−１４ｅを参照すると、本発明は導波路２と発光層１の位置が交換されている実施形態にも向けられる。例えば図１を参照すると、これは以下の順序を持つ積層を与えるだろう。コレステリック層８、コレステリック層７、導波路２、発光層１、反射性ミラー９（図１６ａを参照）。例えば図１４ａを参照すると、これは以下の順序を持つ積層を与えるだろう。コレステリック層８、コレステリック層７、導波路２、配列層２０、発光層１、反射性ミラー９（図１６ｂを参照）。同様にこれは他のここで記述され、概略的に示された実施形態に当てはまる。
【００６３】
発明の詳細な説明
発光太陽電池はＤＥ  ２７３７８４７にも記載されており、それは蛍光溶液を含有する電池と、気体（空気）を含有する電池とを交互に含む。しかしながら、ＤＥ  ２７３７８４７におけるＬＳＣは、導波路も含まず、配列ポリマー（ここで配列ポリマーは発光体の表面に関して１０〜９０°のプレチルト角を持つ）内に固定された配向された光励起性発光材料も開示していない。。さらに、Ｄ１は干渉フィルターの使用を記載しているが、波長選択性ミラーとしてのコレステリック材料の使用は記載していない。したがって、ＤＥ  ２７３７８４７のＬＳＣ、より正確には発光体は、本明細書に記述したＬＳＣおよび発光体それぞれの利点を提供しない。発光層および波長選択性層はＵＳ  ２００２／０７０３５、ＥＰ  ０９３３６５５、ＵＳ  ２００４／０１０５６１７から既知かもしれないが、これらの文書のいずれも発光層およびコレステリック材料を含む波長選択性ミラーを記述していない。
【００６４】
本発明の第１の態様は、
ａ．光励起性発光材料を含む発光層またはコアと、
ｂ．波長選択性ミラーと
を含む発光体に関し、発光層または発光コアは波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性がある。
【００６５】
光励起性発光材料によって放出される放射に対する波長選択性ミラーの反射率は、前記光励起性発光材料によって吸収される光放射に対する同じミラーの反射率を実質的に超過していることが本発光体の本質的な態様である。好ましくは放出される放射に対する反射率は吸収される放射に対する反射率を少なくとも５０％、より好ましくは少なくとも８０％、最も好ましくは少なくとも１００％超過する。
【００６６】
波長選択性ミラーによる全ての利点を享受するために、前記ミラーは前記発光層の１つの面の少なくとも８０％を被覆するか、または発光コアの外表面の少なくとも８０％を被覆すべきである。さらに、比較的薄い波長選択性ミラーを用いることが好ましい。典型的に、波長選択性ミラーの厚さは１００μｍを超過せず、好ましくは２０μｍを超過しない。通常、先述のミラーの厚さは５μｍを超過するだろう。本発明の波長選択性ミラーは、波長選択性ミラーとしてともに機能する２つ以上の層（例えばポリマー積層またはコレステリック層の組み合わせ）を適切に含んでいてもよいことは注目される。
【００６７】
先述した配置の効率は、光励起性発光材料によって吸収される光に対する波長選択性ミラーの透過性と、放出される放射に対する同じミラーの反射性の両方に依存している。好ましくは両方のパラメーターが最大化される。実際には両方のパラメーターを独立に最適化することは難しいとしても。光励起性発光材料によって吸収される光に対して少なくとも６０％、好ましくは７０％、より好ましくは８０％、最も好ましくは９０％の透過性がある波長選択性ミラーを提供することが可能である。さらに、光励起性発光材料によって放出される放射に対して少なくとも６０％、好ましくは７０％、より好ましくは少なくとも９０％の反射性がある波長選択性ミラーを提供することが可能である。
【００６８】
本発光体が光励起性発光材料によって放出される放射を集光する効率は、波長選択性ミラーが前記放射を反射する効率に決定的に依存している。典型的に波長選択性ミラーは、５００〜２０００ｎｍの範囲内、好ましくは６００〜２０００ｎｍの範囲内、最も好ましくは６３０〜１５００ｎｍの範囲内の波長の光放射に対して少なくとも５０％、好ましくは少なくとも６０％、より好ましくは少なくとも７０％の最大反射率を示す。
【００６９】
同様に、特に波長選択性ミラーが独立の層として発光層／コアと入射の光放射を受けることを意図する表面との間のどこかに配置された場合、光励起性発光材料を励起することができる高エネルギーの放射が前記ミラーによって高効率で伝わることが重要である。したがって、波長選択性ミラーは３５０〜６００ｎｍの範囲内、好ましくは２５０〜７００ｎｍの範囲内、さらにより好ましくは１００〜８００ｎｍの範囲内の波長の光放射に対して少なくとも６０％、好ましくは７０％の最大透過率を示す。
【００７０】
光励起性発光材料によって放出される放射の波長が同じ材料によって吸収される放射の波長を必然的に超過するので、或る波長で生じる反射率の極大値が透過率の極大を好ましくは少なくとも３０ｎｍ、より好ましくは少なくとも５０ｎｍ、さらにより好ましくは少なくとも１００ｎｍを超過することが好ましい。
【００７１】
本発光体において用いられる波長選択性ミラーは、有利にはポリマー性波長選択性ミラーおよび／または偏波選択性ミラーを含む。
【００７２】
有利な実施形態において、波長選択性ミラーは光励起性発光材料によって吸収される光に対して少なくとも５０％、好ましくは少なくとも６０％、より好ましくは少なくとも７０％の透過性があり、適当な偏波を持つ円偏光または直線偏光に対して、特に光励起性発光材料によって放出される円偏光放射または直線偏光放射に対して少なくとも５０％、好ましくは少なくとも７０％の反射性がある偏波選択性ミラーを含む。このように有利な配置は、ポリマー性積層および／またはコレステリック層を含む波長選択性ミラーを用いることによって達成されるだろう。
【００７３】
本発光体は、有利にはキラルネマチックポリマーのコレステリック層を含む波長選択性ミラーを含んでいてもよい。さらにより好ましい実施形態において、ポリマー性波長選択性ミラーは右回り円偏光を反射する第１のコレステリック層と、左回り円偏光を反射する第２のコレステリック層とを含む。後者の実施形態において、発光層はコレステリック層と導波路との間に適切に挟み込まれるか、または代替的に導波路がコレステリック層と発光層との間に挟み込まれる。好ましくは、発光層は隣接したコレステリック層と導波路との間に挟み込まれる。コレステリック層は狭いバンドの円偏光放射を効率的に反射することができる。コレステリック層のらせん配向に依存して、この層は右または左回り円偏光放射のいずれかを反射するであろう。反対のらせん配向を持つ２つのコレステリック層を用いることによって、右と左回り両方の偏光は効率的に反射されるだろう。
【００７４】
本発光体は、有利には１つ以上のキラルネマチックポリマーのコレステリック層を含む波長選択性ミラーを含んでもよい。好ましくは、ポリマー性波長選択性ミラーは、右回り円偏光を反射するコレステリック層、および左回り円偏光を反射するコレステリック層からなる群より選択される１つ以上の層を含む。実施形態において、発光配列ポリマー層はコレステリック層と導波路との間に挟み込まれるか、または導波路がコレステリック層と配列発光ポリマー層との間に挟み込まれてもよい。好ましくは、発光配列ポリマーは隣接したコレステリック層と導波路との間に挟み込まれる。
【００７５】
特定の変形例において、ポリマー性波長選択性ミラーは右回り円偏光を反射する１つ以上のコレステリック層、または左回り円偏光を反射する１つ以上のコレステリック層を含むか、または右回り円偏光を反射する１つ以上のコレステリック層と左回り円偏光を反射する１つ以上のコレステリック層の両方を含む。「単純な」右または左回りの２つの層機構は、例えば７５ｎｍのバンド幅の光を反射するだけかもしれない。バンドを拡げることは可能だが、現在の技術水準においてこれは単純なことではないことがわかっている。本発明によれば、有利には連続する右回りコレステリック体を互いの上部に重ね、その後左回り体を互いの上部に重ねるか、または反対に重ねるか、または右と左回りの層の任意の組み合わせによって反射される波長のバンドを拡げることはより容易であろう。全ての試料に対して１つの掌性コレステリック体のみ、すなわち、例えば２−５の左回り層または２−５の右回り層を使うことも考えられる。本発明は２層システムに限定されない。
【００７６】
ネマチック材料と混合されたキラル物質はらせん捻れを誘起し、材料をコレステリック材料と類似のキラルネマチック材料に変換する。キラルネマチック材料のコレステリックピッチは比較するケースよりむしろ大きな範囲に渡って比較的容易に変動し得る。第一近似においてキラル物質によって誘起されるピッチは、用いたキラル材料の濃度と反比例する。この関係の比例定数はキラル物質のらせん捻り力（ＨＴＰ）と呼ばれ、以下の式
ＨＴＰ＝１／（ｃＰ）
によって定義される。ここでｃはキラル物質の濃度であって、Ｐは誘起されたらせんピッチである。
【００７７】
らせん構造を誘起することができる光学活性な化合物は一般に「キラルドーパント」と呼ばれる。多くのキラルドーパントが合成されており、その典型的な例は以下の構造式によって代表される化合物を含む。
【００７８】
２，２−ジメチル−４，５−ジフェニル−１，３−ジオキソラン
【化１】
2008530766.tif 000003
【００７９】
ＺＬＩ８１１，安息香酸，４−ヘキシル−，４−［［（１−メチルヘプチニル）オキシ］カルボニル］フェニルエステル（９ＣＩ）
【化２】
2008530766.tif 000004
【００８０】
コレステリック層またはコレステリック層の組み合わせは、発光層またはコアによって放出される光放射を有利に反射し、１００〜６００ｎｍ、好ましくは２５０〜７００ｎｍ、最も好ましくは３５０〜８００ｎｍの範囲における波長の光放射に対して殆ど透過性である。
【００８１】
他の実施形態において、本発光体は光励起性発光材料によって放出される放射に対して強く反射性であるポリマー性積層の形態にある波長選択性ミラーを追加で含む。より詳細には、ポリマー性偏波選択性ミラーは或る平面偏光を反射する第１のポリマー性積層と、反対の平面偏光を反射する第２のポリマー性積層とを含み、発光層はポリマー性積層と導波路との間に挟み込まれるか、または導波路がポリマー性積層と発光層との間に挟み込まれる。
【００８２】
特定の実施形態において、波長選択性ミラーは光の１つの偏波を反射する第１のポリマー性積層と、光の反対の偏波を反射する第２のポリマー性積層とを含み、両方のポリマー性積層は発光層の同じ面に配置されているか、または発光コアの外側に配置されている発光層が提供される。
【００８３】
ポリマー性積層は一定の波長範囲内で選択的に光放射を反射することができる。ポリマー性積層は多層反射器とも呼ばれ、反射と透過との間の電磁スペクトルの部分を仕切るために使用される。ポリマー性積層は典型的に光学積層内で少なくとも２つの異なる材料のいくつかの層を用いる。異なる材料は、積層の少なくとも１つの面内軸に沿って、層の界面において実質的に光を反射するのも十分異なる複数の屈折率を持つ。ポリマー性積層を垂直および／または斜めの入射角で入射する光放射を反射するように構成することができる。
【００８４】
好ましくは、本発光体に用いられるポリマー性積層は６００ｎｍを上回る光放射、より好ましくは７００ｎｍを上回る、最も好ましくは８００ｎｍを上回る光放射を反射するように設計されている。好ましい実施形態において、発光層はポリマー性積層と導波路との間に挟みこまれている。
【００８５】
本発明に従って波長選択性ミラーとして用いられるポリマー性積層は、ＵＳ  ６，１５７，４９０およびＷｅｂｅｒ，Ｍ．Ｆ．ｅｔ．ａｌ．Ｓｃｉｅｎｃｅ  ２８７，２４５１に記載された方法論を用いて適切に作製することができ、これらは参照により本明細書に組み込まれる。
【００８６】
本発明に従って用いられる光励起性発光材料は、典型的に１００ｎｍ〜２５００ｎｍの範囲に波長を持つ光放射を放出する。好ましくは光励起性発光材料は２５０〜１５００ｎｍ、より好ましくは４００〜１０００ｎｍの範囲の放射を放出する。多くの応用にとって最適な光励起性発光材料は、太陽のスペクトルの殆どをカバーする広い吸収域と、ある程度長い波長を持つ狭い発光域とを持つ。したがって、光励起性発光材料は入射太陽放射を吸収し、それを他の波長で放出する。本発光体において用いられる光励起性発光材料は８００ｎｍを下回る、好ましくは７００ｎｍを下回る、最も好ましくは６００ｎｍを下回る吸収極大を持つ吸収曲線を有する。特に好ましい実施形態によれば、発光体は５００〜６００ｎｍの光を吸収し、より長い波長で光を放出する。
【００８７】
発明者は、ＬＳＣシステムの要素としての本発光体の効率は、配向された光励起性発光材料を含んだ配列ポリマーを含む発光層または発光コアをその中で用いることによって劇的に増大させることができることを発見した。ポリマーの配列を用いて光励起性発光材料の配向を誘起する。
【００８８】
配列していない等方性光励起性発光材料によって放出される放射は全ての方向に伝わり、ＬＳＣシステムの平面に垂直な照明のためのＬＳＣシステムに垂直な放出方向にわずかに好ましいだけである。言い換えれば、光の大部分は導波モードの外で放出され、導波路内で輸送されない。ポリマー内の光励起性発光材料の適当な配列は配向された光励起性発光材料によって放出される光の大部分がＬＳＣシステムの導波モードに放射されることを保証する。
【００８９】
したがって、有意なプレチルト角での配列の場合、放射は非常に効率的に導波路に結合できるような角度で放出されるだろう。代替的に大きなプレチルト角での配列の場合、放出された放射の比較的多くの部分が全反射の臨界角よりも大きな角度で発光体と空気の界面に当り、発光体の内部に留まる。したがって、配列された光励起性発光材料を使用することにより、今まで可能だったものよりもＬＳＣシステム内に放出された光のはるかに多くの部分を含ませることが可能となる。結果として、本発明によりＬＳＣシステムの作動効率を２５％を上回って増大させることが可能となる。
【００９０】
したがって、本発明の好ましい実施形態は、発光層または発光コアが配向された光励起性発光材料を含んだ配列ポリマーを含み、前記配列ポリマーは１０〜９０°のプレチルト角を持つ発光体に関する。放出される光が光励起性発光材料によって発光体の表面に関して比較的小さい角度で放射された場合（比較的大きなプレチルト角が要求される）、放出された光は前記表面に平行な平面内で効率的に例えば出口または光起電力装置まで輸送され得る。したがって、本フィルムをそのまま独立の導波路無しに、例えばＬＳＣに適用することができる。この特定の場合において、大きなストークスシフトおよび／または吸収スペクトルと放出スペクトルとの間に重なりがほとんどない光励起性発光材料を使用して再吸収現象による大きな光の損失を避けることが非常に有利である。
【００９１】
実施形態において発光層と導波路を含む発光体であって、発光体は光学ラミネートまたは光学ファイバーであって、発光体は導波路と光学的に結合されており、発光体は配向された光励起性発光材料を含んだ配列ポリマーを含み、前記配列ポリマーは発光体の表面に関して１０〜９０°のプレチルト角を持つ発光体が提供される。
【００９２】
本発明による発光体は有利に（透過性）導波路（蛍光染料を含まない）と光学的に結合させることもでき、特に光励起性発光材料が３０〜７０°の範囲内のプレチルト角で配向された場合は放出された光の導波路への輸送（または結合）効率が本発明によって顕著に増強されるようにする。本発光体の光学的な結合は発光体が導波路上に独立の層として結合された多層構造（例えば光学ラミネートまたは多層光学ファイバー）を作ることによって達成することができる。
【００９３】
典型的に、光励起性発光材料は発光層／コア内で、配列ポリマーのメソゲン基と本質的に同じ方向に配列される。二色性光励起性発光材料は本発明に従って使用するのに特に好適である。なぜならばそれらは配列ポリマー例えば、液晶性ポリマーのマトリクス内で比較的容易に配向され得るからである。
【００９４】
メソゲンは反応性のメソゲンまたは非反応性のメソゲンでもよい。好適な非反応性のメソゲンの例はＭｅｒｃｋ（登録商標）から入手可能で、例えばそれらの製品フォルダにおいてＬｉｃｒｉｓｔａｌ（登録商標）という電子光学ディスプレイのための液晶混合物（２００５年５月）として記載されており、その非反応性のメソゲンとみなされる成分は参照によって本明細書に組み込まれる。
【００９５】
好適な反応性のメソゲンの例はアクリレート、メタクリレート、エポキシ、ビニルエーテル、スチレン、チオール−エン（ｔｉｏｌ−ｅｎｅ）およびオキセタン（ｏｘｅｔｈａｎｅ）基を含むものである。好適な例はＷＯ  ０４／０２５３３７に記載されており、ＷＯ  ０４／０２５３３７において重合可能なメソゲン化合物および重合可能な液晶として参照されている、その反応性とみなされている成分は、参照によって本明細書に組み込まれる。反応性のメソゲンの混合物も使用できる（Ｍｅｒｃｋ（登録商標）反応性メソゲン，Ｂｒｉｇｈｔｅｒ  ｃｌｅａｒｅｒ  ｃｏｍｕｎｉｃａｔｉｏｎ）。
【００９６】
また、反応性および非反応性のメソゲンの混合物を使用できる。混合物の場合、使用される全てのメソゲンは、好ましくは最終の層において配列された状態にある。
【００９７】
液晶性ポリマーの場合、蛍光材料を液晶性反応性モノマーに混合および／または溶解することは有利である。これらのモノマーは或る場（流れ、磁気、電気、極性、機械的な延伸）、または配列層（バフまたは非バフのポリイミド、線状光重合性材料、など）の存在の元に容易に配列する。発生するプレチルトは当業者が容易に制御することができる（例えば、Ｓｉｎｈａ  ｅｔ  ａｌ（２００１）Ａｐｐｌ．Ｐｈｙｓ．Ｌｅｔｔ．７９，２５４３を参照）。反応性モノマー（混合物）の適当な配列の後に、熱または放射で誘起される液晶性モノマーの重合が実行される。特定の場合では、適当な重合開始剤を加えると都合がよい。例えば、紫外線での重合の場合、ＵＶ開始剤（例えばＩｒｇａｃｕｒｅ  １８４，Ｃｉｂａ  Ｓｐｅｃｉａｌｔｙ  Ｃｈｅｍｉｃａｌｓを参照）が使用され、熱重合の場合は適当な熱開始剤（例えば２，２’−アゾビスイソブチロニトリル（ＡＩＢＮ），Ａｌｄｌｉｃｈ  Ｃｈｅｍｉｃａｌｓを参照）が使用される。
【００９８】
いくつかの種類のプレチルト配向が認められるであろう。プレチルト配向の典型的な例によれば、液晶相における液晶分子のディレクタは、フィルムの厚さ方向におけるいかなる箇所でも殆ど同一である。１つの層表面の近くにおいてディレクタが前記表面と概して平行であり、層の反対の表面が近づくにつれてディレクタが次第に変化し、ホメオトロピック配向またはそれに近い配向状態（スプレイ配列）を示す配向を与えることもできる。ディレクタと層平面へのディレクタの射影との間の角度が層の厚さ方向におけるいかなる箇所でも一定であるチルト配向と、前記角度が層の厚さ方向に連続的に変化する配向の両方が、ここで言うプレチルト配向の範囲に含まれる。
【００９９】
好ましい実施形態において、本発光体は配向された光励起性発光材料を含んだ少なくとも１つの配列ポリマーの層を含み、前記層の上面は発光層の上面と一致するか、または平行に広がる。このような発光体を使用して高効率で入射の光放射を集光することができる。
【０１００】
本発光体は配列ポリマーと配向された光励起性発光材料とを含んだ１つ以上の層を含んでもよい。いくつかのこのような層の使用は、各々の層が光放射の特定のバンド幅を吸収するように最適化することができるので、フィルムの全体が光放射の広いスペクトルを吸収および集光できる利点を提供する。いくつかの層の使用により、個々の光励起性発光染料の優先または特定のチルト配列を達成する必要性によって決定されるように異なるポリマーを各々の層に使用できるようにもなる。
【０１０１】
発光体において使用される光励起性発光材料を、配列ポリマーを配向された光励起性発光材料でドープすることによって配列ポリマーに適切に混合してもよい。代替的に、配向された光励起性発光材料を配列ポリマーと共有結合させることができる。本発明のさらに他の好適な実施形態に従えば、配向された光励起性発光材料は配列ポリマーのメソゲン基である。
【０１０２】
本発光体の配向された光励起性発光材料は単一の光励起性発光成分で構成されていてもよく、または光励起性発光成分の混合物を含んでいてもよい。各々が異なる波長の光放射を吸収する光励起性発光成分の組み合わせを用いることは利点があるだろう。したがって好適な光励起性発光成分を選択することによって、本発光体に含まれる光励起性発光材料が光放射の広いバンド幅、例えば太陽放射スペクトルの大部分を吸収することが保証され得る。本発光体が複数の層を含む場合、異なる光励起性発光材料を異なる層に適用することは利点があるだろう。したがって、光集光効率の見地から本目的の性能は最大化されるだろう。当然、光励起性発光成分の組み合わせが使用される場合、この光励起性発光成分の組み合わせが放出する波長と吸収する波長との間において重なりが殆ど無いか、または全く無いように保証する配慮が不可欠であり、強い重なりがある場合は、この組み合わせはカスケードとして機能するべきで、これは一方の光励起性発光材料によって放出される放射および他方の成分によって吸収される放射が後者の成分を発光させることを意味する。
【０１０３】
本発明の発光体に用いられる配向された光励起性発光材料は、好ましくは少なくとも２．０、より好ましくは少なくとも３．０、最も好ましくは５．０の二色比を持つ。平面配向において、二色光励起性発光材料は他のものよりも実質的に高い程度まで光放射の１つの直線偏波方向を吸収する。
【０１０４】
二色光励起性発光材料は本発光体での使用に特に好適である。好ましい実施形態によれば、配向された光励起性発光材料は有機および／またはポリマー性光励起性発光染料を含む。ここで用いた用語「光励起性発光染料」は、自身で発色する分子であって、したがって可視スペクトル、可能ならば紫外スペクトルの光（１００〜８００ｎｍの範囲の波長）を吸収するが、普通の染料と対照的に、吸収したエネルギーを主にスペクトルの可視領域で放出されるより長い波長の蛍光に変換する。光励起性発光染料は高い量子収率、良好な安定性を持ち、高度に精製されているべきである。通常、染料は１０−１〜１０−５Ｍｏｌａｒの濃度で存在する。本発明に従って好適に用いることができる典型的な有機光励起性発光染料の例は、（限定されないが）置換されたピラン類（例えばＤＣＭ）、クマリン類（例えばクマリン３０）、ローダミン類（例えばローダミンＢ）、Ｌｕｍｏｇｅｎ（ＢＡＳＦ（登録商標）の商標）シリーズ、ペリレン誘導体、Ｅｘｃｉｔｏｎ（登録商標）ＬＤＳシリーズ、ナイルブルー、ナイルレッド、ＤＯＤＣＩ、オキサジン類、ピリジン類、「スチリル」シリーズ（Ｌａｍｂｄａｃｈｒｏｍｅ（登録商標））、ジオキサジン類、ナフタルイミド類、チアジン類、およびスチルベン類を含む。
【０１０５】
配向された光励起性発光材料が配列ポリマーマトリクス内に固定されていることは、本発明の本質的な態様である。液晶性ポリマーをベースにし、光励起性発光材料を含む発光体はいくつかの方法で配列させることができる。液晶性ポリマーの場合、反応性の液晶性モノマーを配列し、その後にモノマーを先述したように重合させることがしばしば好ましい。通常、この手順が採用される。なぜならば大抵の液晶性ポリマーと対照的に液晶性モノマーは容易に配向するからである。
【０１０６】
通常、発光体の表面は配向層を具備し、液晶モノマー／ポリマーの適切な配列を誘起する。以下のいくつかの配向層が可能である。
【０１０７】
ａ．ポリイミド配列層（バフ、ラビングまたは非バフ、非ラビング）は通常使用され、平面またはホメオトロピック配列および／または特定のプレチルトの配列液晶性ポリマーを生み出す。典型的な例は平面配列のためのＯｐｔｉｍｅｒ  Ａｌ  １０５１（例えばＪＳＲ  Ｍｉｃｒｏ）およびホメオトロピック配列のための１２１１ポリイミドワニス（例えばＮｉｓｓａｎ  Ｃｈｅｍｉｃａｌ）である。
【０１０８】
ｂ．線状光重合材料（ＬＰＰ）と呼ばれるものは境界のはっきりしたプレチルトを持つ配列層として使用することができる（例えばＳｔａｒａｌｉｇｎ（商標）；Ｖａｎｔｉｃｏ  ＡＧ、Ｂａｓｅｌ、ＣＨを参照）。
【０１０９】
液晶の配列の他の技術は以下を含む。
【０１１０】
ａ．尖った、または鈍い針でのレコーディング、ＳｉＯ２の斜方蒸着またはスパッタリング、無機質の視斜角蒸着、Ｌａｎｇｍｕｉｒ−Ｂｌｏｄｇｅｔｔ蒸着された銅フタロシアニンをドープしたポリメタクリレート層、およびダイヤモンドライクカーボン薄膜層（例えば、Ｖｅｒｇｈｅｓｅ  ｅｔ  ａｌ（２００４）Ａｐｐｌ．Ｐｈｙｓ．Ｌｅｔｔ．８５，２３０；Ｍｏｔｏｈｉｒｏ，Ｔ．，Ｔａｇａ，Ｙ．（１９９０）Ｔｈｉｎ  Ｓｏｌｉｄ  Ｆｉｌｍｓ  １８５，１３７；Ｃａｓｔｅｌｌａｎｏ，Ｊ．Ａ．（１９８４）４，７６３；Ｒｏｂｂｉｅ，Ｋ．ｅｔ  ａｌ（１９９９）Ｎａｔｕｒｅ  ３９９，７６４；Ｌｕ，Ｒ．ｅｔ  ａｌ（１９９７）Ｐｈｙｓ．Ｌｅｔｔ．Ａ  ２３１，４４９，Ｈｗａｎｇ，Ｊ−Ｙ  ｅｔ  ａｌ（２００２）Ｊｐｎ．Ｊ．Ａｐｐｌ．Ｐｈｙｓ．４１，Ｌ６５４を参照）。
【０１１１】
ｂ．配列を誘起する界面活性剤、例えばシラン類、高級アルコール類（例えばｎ−ドデカノール）などは液晶の配列をさらに調整するために用いることもできる。
【０１１２】
ｃ．配列誘起ドーパントを液晶性ポリマーに加えることによる。
【０１１３】
ｄ．発光体に機械的な延伸、流れ、磁気、電気極性場を適用することによる。
【０１１４】
ｅ．スメクチックＡ配向のポリマーを、発光体を加熱ローラーを通過させることによって配向させることによる。結果として生じた剪断変形はメソゲン基を配向させる。
【０１１５】
ｆ．（適切な）熱処理によってスメクチックＣ配向を達成する反応性のメソゲンを使用することによって液晶を配列させ、その後メソゲンの重合反応を開始させ、系を束縛してスメクチックＣ配向にすることによる。
【０１１６】
３０〜８０°のプレチルト角を持つ配列ポリマーを含んだ発光体の調製に特に好適な技術は以下に記載される。すなわち、Ｈｗａｎｇ，Ｚ．，Ｒｏｎｓｅｎｂｌａｔｔ，Ｃ．Ａｐｐｌ．Ｐｈｙｓ．Ｌｅｔｔ．８６，０１１９０８；Ｌｕ，Ｍ．Ｊｐｎ．Ｊ．Ａｐｐｌ．Ｐｈｙｓ．４３，８１５６；Ｌｅｅ，Ｆ．Ｋ．ｅｔ  ａｌ  Ａｐｐｌ．Ｐｈｙｓ．Ｌｅｔｔ．８５．５５５６；Ｔｈｅ  Ｓｔａｒａｌｉｇｎ（商標）ｌｉｎｅａｒｌｙ  ｐｈｏｔｏｐｏｌｙｍｅｒａｚａｂｌｅ  ｐｏｌｙｍｅｒ  ｓｙｓｔｅｍ（Ｖａｎｔｉｃｏ  ＡＧ）；Ｖａｒｇｈｅｓｅ，Ｓ．ｅｔ  ａｌ．Ａｐｐｌ．Ｐｈｙｓ．Ｌｅｔｔ．８５，２３０；Ｓｉｎｈａ，Ｇ．Ｐ．ｅｔ  ａｌ．Ａｐｐｌ．Ｐｈｙｓ．Ｌｅｔｔ．７９，２５４３。これらの出版物は参照によって本明細書に組み込まれる。
【０１１７】
本発明の利益は発光ポリマー体、特に平面発光体において特に著しく、配列ポリマーは８５°を下回る、好ましくは８０°を下回るプレチルト角で配列される。好ましくは、プレチルト角は１０〜８９°、より好ましくは１０〜８５°、さらにより好ましくは１５〜８５°；より好ましくは３０〜８０°；好ましくは３０〜７０°の範囲；より好ましくは３５〜６５°の範囲、そして最も好ましくは４０〜６０°の範囲である。
【０１１８】
特に平面発光体が導波路と組み合せて使用される場合、配列ポリマーを１０〜８９°の範囲内、より好ましくは１０〜８５°、さらにより好ましくは１５〜８５°；より好ましくは３０〜８０°；好ましくは３０〜７０°の範囲；より好ましくは３５〜６５°の範囲、そして最も好ましくは４０〜６０°の範囲で用いることは利点がある。このようなプレチルト角の応用は、放出される放射が高効率で導波路に結合することを可能にする。ここで前に説明したように、本発明の利益は光励起性発光材料の配列に由来する。光励起性発光材料の配列は、光励起性発光材料を配列ポリマーマトリクス内で固定することによって達成される。このような配向ポリマーマトリクス内での光励起性発光材料の優勢な配向は前記ポリマーマトリクスの配列と同時に起こる。それゆえに、光励起性発光材料のための好ましい配向角は先述した配列ポリマーに関係するものと同じであることがわかるだろう。
【０１１９】
本発光体が非平面体の場合、特に前記発光体が光学ファイバーの場合は、実施形態において５０°、特に７０°を上回るプレチルト角が有利だろう。最も好ましくは、本発光体が光学ファイバーの場合、プレチルト角は８０°を超過する。しかしながら、さらに他のより好ましい実施形態においては、プレチルト角は３０〜７０°、より好ましくは３５〜６５°の範囲、そして最も好ましくは４０〜６０°の範囲である。
【０１２０】
平面体内の光励起性発光材料の配列のレベルは、秩序パラメーターの観点で適切に決定することができる。秩序パラメーターは下式のように定義される。
【０１２１】
Ｓ＝（Ａ／／／Ａ⊥）／（Ａ／／／２Ａ⊥）
ここでＡ／／は、配列方向に平行な電気ベクトルを持つ光が試料によって吸収される量、Ａ⊥は配列方向に垂直な電気ベクトルを持つ光が試料によって吸収される量、Ｓは固定された実験フレームにおける吸収モーメントの平均配向を示す。参照文献：Ｖａｎ  Ｇｕｒｐ，Ｍ．，Ｌｅｖｉｎｅ，Ｙ．Ｋ．，Ｊ．Ｃｈｅｍ．Ｐｈｙｓ．９０，４０９５（１９８９）。
【０１２２】
本発光体に含まれる光励起性発光材料は、好ましくは少なくとも０．５、より好ましくは少なくとも０．６、最も好ましくは少なくとも０．７の秩序パラメーターを示す。
【０１２３】
例えばＬＳＣシステムに用いられる本発光体による効力は、同じ発光体内で放出された光の（再）吸収のレベルに決定的に依存する。特に好ましい実施形態によれば、別個の配列ポリマーマトリクス（例えば、層）内に含まれる光励起性発光材料の吸収極大と発光極大は少なくとも３０ｎｍ、好ましくは少なくとも５０ｎｍ、より好ましくは少なくとも１００ｎｍ異なる。
【０１２４】
本発明による発光体は有利にはフィルム、層、ファイバー、リボン、または織布の形状をとる。このようなフィルム、層、ファイバー、リボン、または織布の厚さは意図された応用に依存して変化してもよい。典型的に、前記厚さは０．１〜５００μｍ、好ましくは５〜５０μｍの範囲であろう。
【０１２５】
発光体は有利には配向された光励起性発光材料を含んだ配列ポリマーの２つ以上の積層を含む。１つの特定の実施形態に従えば、各々の配列ポリマー層は異なる光励起性発光層を含む。有利には、これらの光励起性発光材料は異なる吸収極大を示す。他の実施形態に従えば、それぞれの配列ポリマー層における配列ポリマーのプレチルト角は層ごとに変化する。この配置は、入射の放射を光励起性発光放射に変換し、続いて特に独立の導波路を通じて輸送効率のさらなる最適化を可能にする。さらに他の実施形態において、各々の配列ポリマー層は異なる配列ポリマーを含む。異なる配向ポリマーの積層の使用は、各々の配列ポリマー層における異なる光励起性発光材料と組み合わせて、および／または異なるプレチルト角を示す配列ポリマー層の使用と組み合わせて特に利点がある。
【０１２６】
有利には本発明の発光体は、例えば窓に適用してもよい（特にこれらの窓が光起電力装置と結合されている場合や、またはこれらが室内照明源と光学的に結合される場合）。本発光体を窓（または類似の機能を持つ構築要素）のようなものに定着させることによって、窓は有効に発光層によって放出される電磁放射を集光する導波路となる。以下で説明するように、これらの応用において発光体は少なくとも可視光スペクトルの一部（例えば少なくとも１００ｎｍのバンド幅に渡って）、特に光合成に必要とされる可視光スペクトルに対して透過性であることが非常に好ましい。
【０１２７】
本発明の特に有利な実施形態は、発光層または発光コアと光学的に結合された導波路を含む光学ラミネートまたは光学ファイバーの形状の発光体に関し、導波路の屈折率ｎｗはｎｗ≧ｎ０−０．００５である（ｎ０は発光層または発光コアの常光屈折率である）。さらにより好ましい実施形態によれば、ｎｗ≧ｎ０であり、好ましくはｎｗ＞ｎ０である。これは有利に導波路における光の閉じ込めを促進させ、例えば発光層に戻る光の漏れを減少させる。
【０１２８】
本発明による光学ラミネートを適切に用いて入射の光学放射を集光してもよい。ラミネートに入射する放射は吸収され、発光層によって再放出される。この再放出された放射は導波路に結合され、導波路に沿った内部反射によって出口表面に導かれる。再放出された放射は出口表面を出てもよく、出口表面を光源として機能させることができる。代替的に、出口表面にて再放出された放射は光放射を異なるエネルギーの形態に変換するであろう装置（例えば光起電力装置）に結合されてもよい。
【０１２９】
本発明による光学ファイバーは光放射によって側面から励起されてもよく、その後放出された放射はファイバーの端に輸送されるだろう。有利には、本発明の光学ファイバーは、光放射を集光するため、および／または光学情報を伝えるために用いられてもよい。
【０１３０】
本発明による光学ラミネートおよび光学ファイバーは入射の放射に応答して放射を再放出するであろうから、これらのラミネートおよびファイバーを適切に使用して光学情報（特に光学的バイナリ−情報）を運んでもよい。しかしながら、放出される放射のレベルは入射の放射の強度と相関があるので、本光学ラミネートおよびファイバーを使用してアナログの情報を運んでもよい。
【０１３１】
さらに他の好ましい実施形態によれば、導波路の屈折率は発光層／コアの常光屈折率と異常光屈折率との間にある。典型的に導波路の屈折率は少なくとも１．４である。好ましくは、導波路の屈折率は１．４〜１．８の範囲内で、より好ましくは１．４〜１．７の範囲内である。特に発光フィルムの屈折率と比較して、高い屈折率を持つ導波路の応用は発光フィルム内で放出された放射の光路を減少させることを保証する。放出される放射が効率良く導波路に結合するためである。放出される光が効率良く導波路に結合することを保証するために、発光層（コア）の表面および導波路の表面が隣接して接合されることはさらに利点がある。配列ポリマー層および導波路は、接着剤が放出される放射に対して殆ど透過性であるならば接着剤によって適切に接合されてもよい。
【０１３２】
典型的に光学ラミネートおよびファイバー内の発光層は０．１〜５００μｍ、好ましくは５〜５０μｍの厚さを持つ。典型的に導波路は０．０５〜５０ｍｍ、好ましくは０．１〜１０ｍｍの厚さを持つ。導波路が本発明の光学ファイバーのコアとなっている場合、前述した範囲は導波路の直径に相当する。
【０１３３】
本発明の光学ラミネートおよびコアは、柔軟性、弾性のある材料から適切に製造されるだろう。こうして得られる柔軟性ラミネートおよびファイバーは例えばロールとして製造されてもよく、または曲面に適用されてもよい。本発明は比較的リジットなファイバーおよびラミネート（例えば、それらがガラスの層またはコアを使用しているため）も包含する。
【０１３４】
本光学ラミネートおよびファイバーをこの技術においてよく知られた多くの異なる方法で製造することができる。ラミネートは最初に１つの層（フィルム）、例えば導波路を与え、次に例えばｉｎ  ｓｉｔｕでの重合または硬化によって他の層をｉｎ  ｓｉｔｕで作ることによって作られてもよい。代替的に、個々の層は個別に予め製造し、続いて任意に接着剤を用いておよび／または他の結合技術を使って単一のラミネートに組み合わせてもよい。当然、これらの技術の組み合わせを用いることも可能である。ファイバーの場合に層化工程が光学ファイバーのコアの供給で始まることを除いて、同様のアプローチを本発明の光学ファイバーの製造に使用することができる。
【０１３５】
透過性導波路に適切な材料は、導波路を通じて運ばれる放出される放射に対して殆ど透過性である。適切な材料は透過性ポリマー、ガラス、透過性セラミックおよびそれらの組み合わせを含む。好ましくは、導波路は熱硬化性または熱可塑性の透過性ポリマーから作られる。これらのポリマーは（半）結晶性または非晶質でもよい。適切なポリマーはポリメチルメタクリレート類、ポリスチレン、ポリカーボネート、環状オレフィンコポリマー類、ポリエチレンテレフタレート、ポリエーテルスルホン、架橋アクリレート類、エポキシ類、ウレタン類、シリコーンゴム類ならびににこれらのポリマーの組み合わせおよびコポリマー類を含む。
【０１３６】
本発明の光学ラミネートは適切に平らな平面板の形状をとることができる。しかしながら、光学ラミネートの機能性は本質的にラミネートの形状に依存するわけではないので、非平面形状も本発明に包含される。
【０１３７】
本発明の発光体から放射が漏れるのを防ぐために、広い範囲の光放射に対して反射性があるミラーを用いること有利であり、前記ミラーは発光体の底面に位置し、これは発光層を通過した入射放射および同じ層によってミラーの方向に放出された光放射が前記ミラーによって反射されるであろうことを意味する。より詳細には、この実施形態はここで以前に定義されたような発光体を提供し、底面は、４５０〜１２００ｎｍの波長に対して少なくとも８０％の反射性があって、好ましくは４５０〜１２００ｎｍの波長に対して少なくとも９０％の反射性があるミラーで被覆されている。
【０１３８】
本発光体からの放射損失は、放射を例えば光起電力装置に伝えることを想定していない発光体の面にミラーを適用することによってさらに最小化することができるだろう。したがって、好ましい実施形態において発光体の少なくとも１つの面は、４５０〜１２００ｎｍの波長に対して少なくとも８０％の反射性があって、好ましくは４５０〜１２００ｎｍの波長に対して少なくとも９０％の反射性があるミラーで被覆される。より好ましくは少なくとも２つの面、最も好ましくは少なくとも３つの面をこのようなミラーで被覆する。
【０１３９】
いくつかの応用のために、本発光体が特定の波長範囲内の光放射に対して殆ど透過性である場合は有利だろう。特に好ましい実施形態によれば、発光体は主に４００〜５００ｎｍ、および／または６００〜７００ｎｍの範囲の光に対して透過性がある。したがって、本発光体を適切に例えば窓または温室窓ガラスの上または代わりに適用し、光合成に使われる可視光が発光体を通過する一方で、同じ発光体によって他の波長の発光を集光し、効率的に輸送するようにしてもよい。非常に好ましい実施形態によれば、発光体は４００〜５００ｎｍおよび６００〜７００ｎｍの両方の範囲の光に対して主に透過性がある。したがって、本発明は以前に定義されたような４００〜５００ｎｍおよび／または６００〜７００ｎｍの範囲の光に対して透過性がある発光体で被覆された少なくとも１つ以上の窓ガラスを、光放射を電気エネルギーに変換することができる１つ以上の光起電力電池と組み合わせて含み、前記１つ以上の光起電力電池は発光体と光学的に結合されている温室も含む。
【０１４０】
さらに本発明はここで以前定義したような発光体を含む電磁放射集光媒体と、光放射を電気エネルギーに変換することができる光起電力電池（発光体に含まれる導波路と光学的に結合されている）とを含む光起電力装置に関し、前記光起電力電池は好ましくは導波路の端、または導波路層の上面もしくは底面上で導波路の端付近に配置されている。
【０１４１】
本発明の他の実施形態は先に定義されたような発光体を含む蛍光活性化ディスプレイに関する。
【０１４２】
本発明のさらに他の実施形態は先に定義されたような発光体を含む室内照明システムに関し、システムは、入射する太陽光が前記発光体によって室内照明に変換されるように配置されている。
【０１４３】
本発明の他の態様は入射する光放射を集光するための先に定義されたような発光体の使用に関する。発光体の使用は例えばここで先に定義したような発光層と波長選択性ミラーを含んだ自己支持性の発光フィルムの使用を含む。さらに前記使用は、発光層またはコア、波長選択性ミラーおよび導波路を含んだ光学ラミネートおよび光学ファイバーの使用を含む。
【０１４４】
実施形態において、温室での実施のために不透明な背面ガラスのない（すなわち、例えばここで記述したように背面ミラーのない）ＬＳＣシステムが提供される。さらなる変形例において、好ましくは植物に（成長のために）使われないスペクトルの波長領域を集光し、光起電力装置を介して電気に変換する。さらに他の変形例において、より長い波長の光（すなわち、変換された光）を集光し、これを用いて植物が成長に使う波長を光配管を介して再照明する。例えば、ＬＳＣシステムを適用して、一般に植物が使用しない緑色の光を集光し、その光を赤色光（またはアップコンバーター材料が使用された場合は青色光）に変換してもよい。発生した赤色光は温室内の植物によって使われるだろう。
【０１４５】
またさらなる実施形態において、本発明によるファイバーとしてのＬＳＣは布、または他の材料（布、寝袋、テントなど）の中、または上に織り込むことができ、ファイバーの束は発電のための光起電力電池または太陽電池を照らす（例えば、図１５を参照）。本発明は布、寝袋、テントなどのような製品（例えば０．００５ｍｍ〜１０ｃｍ程度、好ましくは０．５ｍｍ〜１．０ｃｍ程度のファイバーを持つ）も対象とする。本発明による光導波路のラミネートまたはシートの形状の発光体を使用して、テントサイジングのように発光体を構築することができ、太陽電池による発電に使用することもできる。本発明はこのような物も対象としている。
【０１４６】
さらに、例えば小スケールの消費財（例えばラップトップカバー、ペン、時計、電卓カバー、宝石、帽子、キャップなど）は、太陽電池による発電のために設計された材料のシートまたはファイバーを含有することができる。
【０１４７】
光出力を直接、発電よりむしろ視覚効果（すなわち、太陽電池無しの上述したような応用または発光体）に使用することも可能である。
【０１４８】
本発明のさらなる応用は例えば電気を発生し、もしくはこれらの信号の視覚的安全効果を誘起または増強する道路信号または標識、電気または可視光効果を発生するアウトドア用具、電気または視覚的照明効果を発生する透明、半透明または不透明の遮音壁などであろう。
【０１４９】
特定の実施形態において、宇宙での応用が含まれる。宇宙船の推進力のための「ソーラーセイル」は、船を推進させるだけでなく同時にＬＳＣが集光した放射（および任意に太陽からの直接照射）によって照射されたＰＶ電池による発電のために、本発明によるＬＳＣを具備していてもよい。
【０１５０】
本発明による太陽電池およびＬＳＣのいくつかの特定の実施形態は図１４ａ−１４ｅに描かれている。これらの図は上記した図１と類似している。無論、例えば図２、３、４、５ａ、５ｂおよび１６ａ−１６ｃに描いたように他の構成も可能である。これらの概略図はありうる構成の図示を示したにすぎない。
【０１５１】
ａ．横向きに置かれた太陽電池１３であって、導波路２からの光が太陽電池または光起電力電池１３に集光される。
【０１５２】
ｂ．「底部」に置かれ、例えば任意のミラー層９を切り取る太陽電池１３であって、導波路２からの光が太陽電池または光起電力電池１３に集光される。
【０１５３】
ｃ．「上部」に置かれ、例えば任意のコレステリック層７および８を切り取る太陽電池１３であって、導波路２からの光が太陽電池または光起電力電池１３に集光される。
【０１５４】
ｄ．「上部」に置かれ、例えば任意のコレステリック層７および８ならびに発光層１を切り取るた太陽電池１３であって、導波路２からの光が太陽電池または光起電力電池１３に集光される
ｅ．「底部」に置かれ、例えば任意のミラー層９および導波路２を切り取る太陽電池１３であって、導波路２からの光が太陽電池または光起電力電池１３に集光される。
【０１５５】
図１４ａ−１４ｅは上記したような（例えばＰＩ層）任意の配列層２０も示す。このような配列層は当業者に既知である。
【０１５６】
他の実施形態を図１５に概略的に示す。ここで発光層１および導波路２を含むいくつか（特に２つ以上）の太陽集光器を使用して太陽光を太陽電池１３に供給する。例えば、ＬＳＣは図１−８に示したようなものでもよい。導波路２からの光は導波路（ファイバー）２６を介して太陽電池１３に輸送されてもよい。選択的に、導波路２で集光された光をコリメーター２５によって平行にして導波路２６に入れてもよい。
【０１５７】
当業者に明らかなように、図１４ａ−１４ｅの概略的な実施形態はたしかに実施形態も含む。いくつかの太陽電池１３が発光層１と導波路２との組み合わせに組み込まれる。例えば、発光層１および導波路２（および先述したような任意の他の層）が平らまたは実質的に平らなラミネートの場合、導波路２ラミネートの１つ以上の端の少なくとも一部はいくつかの太陽電池またはＰＶ電池１３と光学的に結合されてもよい。したがって実施形態において、本発明による発光体、光放射を電気エネルギーに変換することができ、発光体と光学的に結合された１つの（または当業者に明らかな、１つより多くの）光起電力電池とを含む窓が提供される。
【０１５８】
さらに、本発明による発光層１および導波路２を含む１つのＬＳＣは１つより多くのファイバー２６と結合されてもよく、したがって光を１つより多くのＰＶ電池１３に提供してもよい。
【０１５９】
さらに他の実施形態において、発光層１および導波路２を含むＬＳＣは接着剤バッキングを持つかまたは持たない、本質的に透明スライドのようなプラスチックフィルムの薄いシートである。フィルムは配列または非配列の染料分子、好ましくは選択的な反射性層（例えばこれはコレステリック層９ａおよび／または９ｂでもよい）を含んでいてもよい。次にこのフィルムはエンドユーザーによって任意の窓に取り付けられてもよい。光起電力装置が窓枠の内部に予め設置されているだろう。したがって、窓は導波路２になるはずであり、光を枠内の太陽電池１３に輸送する。フィルムは使い捨て可能である。すなわち、所望される場合はこれを窓から引き剥がして自然太陽光を室内に戻すことができるようにしてもよい。
【０１６０】
実施形態において、用語「光学的に結合された」は、表面は隣接していないが、間に距離がありうる発光体の光学的な結合も含む。例えば、光起電力電池１３は好ましくは導波路２と隣接しているが、実施形態においては間にいくらかの空間があってもよい。たとえばこのような空間は空気で充填されるか、または真空、またはポリマーさえ含んでもよい。例えばポリマーを、ＰＶ電池を導波路に取り付けるために使用してもよく、実施形態のように、光屈折率の熱硬化性プラスチックを適用して、導波路から光を抽出し、この光をＰＶに導入するのを補助してもよい。例えば、底部の金属ミラーと染料層または導波路との間に低屈折率のポリマーを配置するとシステムの出力を増大させると思われる。
【０１６１】
本発明は、発光体が配列されたポリマー層（配列された光励起性発光材料を含む）に接して、さらに非配向の光励起性発光材料を含んだ１つ以上の層を含む実施形態を対象にする。
【０１６２】
実施形態において、発光体はさらに少なくとも１つの波長選択性かつ偏波選択性の反射性コレステリック層（層７または８として示す）を含む。発光体は２つ以上の（積層の）波長選択性かつ偏波選択性の反射性コレステリック層を含んでいてもよい。例えば、発光体は右または左回りコレステリック層を含んでもよいが、２つの右回りコレステリック層、すなわち右回り、右回りと左回り、または右回り、左回りと、右回りのコレステリック層の積層を波長選択性層として含んでいてもよい。このような実施形態を図１６ｃに概略的に示し、波長選択性ミラーはそれぞれ右回りまたは左回りコレステリック層７および８の代わりに、例えばそれぞれ３層の積層８（全て左回りまたは全て右回りである（図３も参照））を含む。当業者に自明なように、この実施形態は例えば他の図に概略的に示したように他の実施形態にも適用することができる。例を挙げれば、図７および８のファイバーは層７および８の代わりに右回り円偏光を反射する１つ以上のコレステリック層、または左回り円偏光を反射する１つ以上のコレステリック層を含むか、または右回り円偏光を反射する１つ以上のコレステリック層と左回り円偏光を反射する１つ以上のコレステリック層の両方を含んでいてもよい。
【０１６３】
先述したように、発光層１と導波路２の位置を交換してもよく（図７および８を参照）、これらを図１６ａおよび１６ｂに概略的に示す。これらは図１および１４ｂの変形例であるが、他の実施形態に変形例として適用してもよい。
【０１６４】
右回りまたは左回り円偏光を反射するただ１つのコレステリック層が適用される場合、例えば図１３ａに示すような上部層７（または８）として（図１−５ｂ；１４ａ−ｅ；１６ａ−ｂの実施形態も参照）、または底部層９（図２の実施形態を参照）として、またはこのような上部層７（または８）および底部層９の両方の場合）、発光放射に対する反射率は少なくとも５０％より小さいだろう。特定の偏波を持つ光（それぞれ右回りまたは左回り円偏光）の少なくとも２５％または少なくとも５０％で十分であろう。したがって特定の実施形態において、
ａ．光励起性発光材料を含む発光層またはコアと、
ｂ．波長選択性ミラーと
を含む発光体が提供され、発光層または発光コアは波長選択性ミラーと光学的に接続されており、前記波長選択性ミラーは光励起性発光材料によって吸収される光に対して少なくとも５０％の透過性があり、光励起性発光材料によって放出される放射に対して少なくとも２５％の反射性があって、波長選択性ミラーはキラルネマチックポリマーのコレステリック層を含む。
【０１６５】
特に、ポリマー性波長選択性ミラーは右回り円偏光を反射する１つ以上のコレステリック層、または左回り円偏光を反射する１つ以上のコレステリック層を含むか、または右回り円偏光を反射する１つ以上のコレステリック層と左回り円偏光を反射する１つ以上のコレステリック層の両方を含む発光体が提供される。さらに請求項、特に請求項３，７，１１〜２７に記載された特定の実施形態がこの実施形態に適用できる。
【０１６６】
またさらなる実施形態において、ダウンコンバージョンの光励起性発光材料（すなわち、放出する光よりも短い波長で光を吸収する材料、例えば緑−赤コンバーター）の代わりに、本発明の発光体はアップコンバージョンの材料（すなわち、放出する光よりも短い波長で光を吸収する材料）を含んでもよい。
【０１６７】
本発明は以下の例によってさらに説明される。
【０１６８】
例
例１
清浄なガラス基板にポリイミド配列層（Ｏｐｔｉｍｅｒ  Ａｌ  １０５１，例えばＪＡＲ  Ｍｉｃｒｏ）を２０００ｒｐｍ／ｓ、２５００ｒｐｍ／ｓ２の加速度で４５秒間スピンキャストした。その後、基板を真空下、１８０℃で１．５時間加熱した。適用されるコレステリック液晶の平面配列を誘起するように、配列層をベルベット布でラビングした。
【０１６９】
スライドの反対の面に、等方性の染料をドープした混合物を適用した。混合物は１重量％のＩｒｇａｃｕｒｅ  １８４（例えばＣｉｂａ  Ｃｈｅｍｉｃａｌｓ）と１重量％のＤＣＭ（４−ジシアンメチレン−２−メチル−６−（ｐ−ジメチルアミノスチリル）−４Ｈ−ピラン（例えば、Ａｌｄｒｉｃｈ  Ｃｈｅｍｉｃａｌｓ）とを、７５重量％のペンタアクリル酸ジペンタエリトリトール（Ａｌｄｒｉｃｈ）と２５重量％のエタノールを含む溶液に混合することによって調製した。４０００ｒｐｍで４５秒間（２５００ｒｐｍ／ｓのランプ速度）スピンコートによってすることによって、およそ１０μ厚のフィルムを作製した。試料をＮ２雰囲気下で１０分間、室温でＵＶ硬化（λ＝３６５ｎｍ）させた。試料の吸収および発光スペクトルは、図９において各々太実線および点線の曲線として示される。
【０１７０】
通常ののスパッタコーター（Ｅｍｉｔｅｃｈ  Ｋ５７５Ｘ  スパッタコーター、６５ｍＡの電流で、２．５分間）を使用して１２０ｎｍの銀ミラーを染料層上にスパッタした。
【０１７１】
コレステリック混合物は、３．９重量％の右回りキラルドーパントＬＣ７５６（例えばＢＡＳＦ）、１重量％のＩｒｇａｃｕｒｅ  １８４（例えばＣｉｂａ  Ｃｈｅｍｉｃａｌｓ）、１重量％の界面活性剤およびキシレンに溶解した９４重量％の反応性の液晶ホストＲＭ２５７（Ｍｅｒｃｋ）を混合することによって調製した（５５重量％の固形物、４５重量％の溶媒）。続いて混合物を８０℃で３時間攪拌した。
【０１７２】
コレステリック混合物を２０００ｒｐｍで４５秒間、２５００ｒｐｍ／ｓの加速度でポリイミド配列層上にスピンキャストした。スピンキャスト後、基板を８０℃で約１分加熱し、溶媒を蒸発させ、界面活性剤がキラルネマチック液晶の配列を向上できるようにした。その後、室温下、Ｎ２雰囲気でＵＶランプ（ピーク波長３６５ｎｍ）を用いて１０分間照射することによって光重合を実施した。次に第２の左回りコレステリックを同様の工程を用いて容易に表面に適用することができた。最後に、反射性銀塗料の層を導波路の３つの端に適用し、最終装置とした。
【０１７３】
先の手順を４．２および４．５重量％の右回りキラルドーパントＬＣ７５６を用いて２回繰り返した。図９は、非偏光に３つの入射角、すなわち０°、２０°および４０°で暴露された３．９重量％の右回りキラルドーパントを含むコレステリック層の透過スペクトルを描写する。４．２および４．５重量％のキラルドーパントを含んだコレステリック層の透過スペクトルは、４．２または４．５重量％を含んだ層の反射バンドが顕著に短い波長で生じるということを除いては、本質的に同一である。より正確には、４．２重量％試料における垂直入射の反射バンドはおよそ３２ｎｍ、４．５重量％試料の反射バンドは８３ｎｍブルーシフトする。
【０１７４】
ＬＳＣ試料の光出力は、Ａｕｔｒｏｎｉｃ  ＤＭＳ７０３（Ｍｅｌｃｈｅｒｓ  ＧｍｂＨ）とＣＣＤ−Ｓｐｅｃｔ−２（ＣＣＤカメラ）を使用して決定された。ＬＳＣ試料を特注のサンプルホルダーに設置し、約１１ｃｍの距離に位置するほぼ均一な光源に暴露した。試料の発光端の小さな面積（およそ０．８ｃｍ２）からの光出力は、１°ステップで−５０〜５０°の角度分布で測定した。トータルの発光を、全ての測定波長（３５０〜８００ｎｍ）および全ての角度に渡ってスペクトルを積算することによって決定した。試料端の長さに沿った測定は、位置による変動を殆ど示さないが、これらの実験において発光測定位置を固定した。多層を持つ単一の試料の測定は同日に行った。測定装置の略図を図１０に示す。
【表１】
2008530766.tif 000005
【０１７５】
明確にわかるように、単一のコレステリック層（試料Ａ）の適用は光出力を少なくとも１１〜１７％向上させ、第２の左回り層を適用することによってこの向上は２０〜３５％のオーダーとなるだろう。試料ＢおよびＣについて得られた結果は減少した。なぜならば、コレステリック層の反射バンドは光励起性発光材料の吸収ピークと部分的に一致し、および／または光励起性発光材料の発光ピークとわずかに部分的に一致するためである。
【０１７６】
ここで、配列層を使用してコレステリック層を配列した。
【０１７７】
この実験を繰り返したが、ガラス基板の代わりにＰＭＭＡ基板を使用した。ポリイミド配列層（Ｏｐｔｉｍｅｒ  Ａｌ  １０５１、例えばＪＳＲ  Ｍｉｃｒｏ）をその上に２０００ｒｐｍ／ｓ、２５００ｒｐｍ／ｓ２の加速度で４５秒間スピンキャストした。この後、基板を空気中で１００℃にて１．５時間加熱した。適用されたコレステリック液晶の平面配列を誘起するように、配列層をベルベット布でラビングした。
【０１７８】
スライドの反対の面に、等方性の染料をドープした混合物を適用した。混合物は１重量％のＩｒｇａｃｕｒｅ  １８４（例えばＣｉｂａ  Ｃｈｅｍｉｃａｌｓ）と１重量％のＤＣＭ（４−ジシアンメチレン−２−メチル−６−（ｐ−ジメチルアミノスチリル）−４Ｈ−ピラン（例えば、Ａｌｄｒｉｃｈ  Ｃｈｅｍｉｃａｌｓ）とを、７５重量％のペンタアクリル酸ジペンタエリトリトール（Ａｌｄｒｉｃｈ）と２５重量％のエタノールを含む溶液に混合することによって調製した。４０００ｒｐｍで４５秒間（２５００ｒｐｍ／ｓのランプ速度）スピンコートすることによって、およそ１０μ厚のフィルムを作製した。試料をＮ２雰囲気下で１０分間、室温でＵＶ硬化（λ＝３６５ｎｍ）させた。
【０１７９】
通常のスパッタコーター（Ｅｍｉｔｅｃｈ  Ｋ５７５Ｘ  スパッタコーター、６５ｍＡの電流で２．５分間）を使用して１２０ｎｍの銀ミラーを染料層上にスパッタした。
【０１８０】
コレステリック混合物は、４．１重量％の右回りキラルドーパントＬＣ７５６（例えばＢＡＳＦ）、１重量％のＩｒｇａｃｕｒｅ  １８４（例えばＣｉｂａ  Ｃｈｅｍｉｃａｌｓ）、１重量％の界面活性剤およびキシレンに溶解した９４重量％の反応性の液晶ホストＲＭ２５７（Ｍｅｒｃｋ）を混合することによって調製した（５５重量％の固形物、４５重量％の溶媒）。続いて混合物を８０℃で３時間攪拌した。
【０１８１】
コレステリック混合物を２０００ｒｐｍで４５秒間、２５００ｒｐｍ／ｓの加速度でポリイミド配列層上にスピンキャストした。スピンキャスト後、基板を８０℃で約１分加熱し、溶媒を蒸発させ、界面活性剤がキラルネマチック液晶の配列を向上できるようにした。その後、室温下、Ｎ２雰囲気でＵＶランプ（ピーク波長３６５ｎｍ）を用いて１０分間照射することによって光重合を実施した。次に、第２の左回りコレステリックを同様の工程を用いて容易に表面に適用することができた。最後に、反射性銀塗料の層を導波路の３つの端に適用し、最終装置とした。
【０１８２】
ＬＳＣ試料の光出力は、Ａｕｔｒｏｎｉｃ  ＤＭＳ７０３（Ｍｅｌｃｈｅｒｓ  ＧｍｂＨ）とＣＣＤ−Ｓｐｅｃｔ−２（ＣＣＤカメラ）を使用して決定された。ＬＳＣ試料を特注のサンプルホルダーに設置し、約１１ｃｍの距離に位置するほぼ均一な光源に暴露した。試料の発光端の小さな面積（およそ０．８ｃｍ２）からの光出力は、１°ステップで−７０〜７０°の角度分布で測定した。トータルの発光を、全ての測定波長（３５０〜８００ｎｍ）および全ての角度に渡ってスペクトルを積算することによって決定した。この実験において発光測定位置を固定した。
【０１８３】
単一の右回りコレステリックを持つ試料は裸の染料層の積算光出力と比べた場合、導波路表面に垂直な入力光についての積算光出力において３４％の増大を示した。続いて第２の左回りコレステリックで被覆された場合、導波路に垂直に入射する入力光について、トータルの積算光出力は染料層単独よりも５３％大きかった。
【０１８４】
例２
ホメオトロピックな染料をドープした液晶混合物を清浄な３０ｍｍ×３０ｍｍ×１ｍｍのスライドガラスに適用した。液晶混合物を１重量％のＩｒｇａｃｕｒｅ  １８４（例えば、Ｃｉｂａ  Ｃｈｅｍｉｃａｌｓ）と１重量％のＣｏｕｍａｒｉｎ  ３０（例えば、Ａｌｄｒｉｃｈ  Ｃｈｅｍｉｃａｌｓ）とを含んだエタノール溶液と、５０重量％のＲＭＭ７７モノマーと５０重量％のキシレンを含む溶液とを重量比１：１で混ぜ合わせることによって調製した。ＲＭＭ７７（Ｍｅｒｃｋ）はネマチックホメオトロピック反応性液晶であって、主成分は液晶ＲＭ８２おおよびＲＭ２５７（両方ともＭｅｒｃｋ）と、ホメオトロピックなドーパントである。混合物を８０℃で２時間、全てのエタノールが蒸発するまで攪拌した。キシレンは、混合物を予め加熱された導波路（８０℃）に１０分間適用することによって蒸発させた。キシレンを蒸発させた後、ウェットフィルムを２４μｍのマイヤーロッドで作製し、およそ１０μｍ厚のフィルムとした。サンプルをＮ２雰囲気下で室温にて４分間、次に１１０℃で４分間ＵＶ硬化（λ＝３６５ｎｍ）させた。
【０１８５】
試料の光出力の測定は、Ａｕｔｒｏｎｉｃ  ＤＭＳ７０３（Ｍｅｌｃｈｅｒｓ  ＧｍｂＨ）とＣＣＤ−Ｓｐｅｃｔ−２（ＣＣＤカメラ）によって行った。ＬＳＣ試料を特注のサンプルホルダーに設置し、平行光源に暴露した。試料の表面からの光出力は、１°ステップで０〜９０°の角度分布で測定した。ピーク発光を決定し、先述のようなそのままの方法であるが、ホメオトロピックなドーパントを含んでいないＲＭ８２とＲＭ２５７との混合物を使用して調製された等方性試料の表面からのピーク発光を比較した。結果は、ホメオトロピックな試料は試料を通じて損失する光の量を殆ど半減させ、それによって導波路内に導かれる光の量を増加させた。図１１はこの実験の結果を描写する。この図で、表面から放出される光の強度は発光角度の関数として２つの試料（等方的に配列された染料を含むもの（円）、およびホメオトロピックに配列された染料を含むもの（三角））について示されている。この実験で使用された導波路において、３３°を超える全ての光は内部全反射によって捕捉され、したがって表面を通って漏れることはできないことは注目すべきである。ここで導波路は３０ｍｍ×３０ｍｍ×１ｍｍ（長さ×幅×高さ）の寸法を持つガラス板を含む。
【０１８６】
このＬＳＣの性能は例１で記述したように右回りおよび左回りコレステリック層を銀ミラーと組み合わせて適用することによって実質的に向上する。
【０１８７】
例３
Ｓｉｎｈａ  ｅｔ  ａｌ  ｉｎ  Ａｐｐｌ．Ｐｈｙｓ．Ｌｅｔｔ．（２００１），７９（１６），２５４３−２５４５に記載された手順を使用して３０°程度のチルト角で配列された液晶性ポリマーを用いること以外は、例２が繰り返される。
【０１８８】
再び例１で記述した方法論を使用してＬＳＣの効率を測定した。結果は、このＬＳＣの効率は例１および２に記述したＬＳＣの効率を超えることを示す。この優れた効率は、放出される放射の導波路への向上された結合に関連すると考えられる。
【０１８９】
例４
染料分子のチルト配列も以下の方法で達成される。溶液は２つのポリイミド類：４％  Ｎｉｓｓａｎ  Ｇ  １２１１ホメオトロピックポリイミドと、９６％  Ｎｉｓｓａｎ  Ｇ  １３０平面ポリイミドから作られる。溶液を３０ｍｍ×３０ｍｍ×１ｍｍガラス板上に５０００ｒｐｍで６０秒間にてスピンキャストし、真空オーブン内で９０分間、１８０℃で硬化させた。ポリイミドをベルベット布でラビングした。
【０１９０】
１％のペリレンベースの染料、１％の光開始剤Ｉｒｇ  １８４（Ｃｉｂａ  ｃｈｅｍｉｃａｌｓ）と、９８％のＲＭ２５７（Ｍｅｒｃｋ）とをキシレン中に５５：４５重量％比で溶解した混合物を、ポリイミド配列層上に２０００ｒｐｍで４０秒間スピンキャストし、８０°でホットプレート上に設置し、溶媒を蒸発させた。この手順は、ペリレンベース染料のおよそ１５°のチルト角に帰着する。
【０１９１】
ＬＳＣ試料の光出力は、Ａｕｔｒｏｎｉｃ  ＤＭＳ７０３（Ｍｅｌｃｈｅｒｓ  ＧｍｂＨ）とＣＣＤ−Ｓｐｅｃｔ−２（ＣＣＤカメラ）を使用して決定された。ＬＳＣ試料を特注のサンプルホルダーに設置し、約１１ｃｍの距離に位置するほぼ均一な光源に暴露した。試料の発光端の小さな面積（およそ０．８ｃｍ２）からの光出力は、１°ステップで−７０〜７０°の角度分布で測定した。トータルの発光を、全ての測定波長（３５０〜８００ｎｍ）および全ての角度に渡ってスペクトルを積算することによって決定した。この実験において、発光測定位置を固定した。この試料のトータルの積算光出力は、同様の（ポリイミド配列層を含まない）方法で調製されたランダム配向試料の出力よりも〜１０％高い。
【０１９２】
先述した実施形態は本発明を限定するよりむしろ実例で説明し、当業者は添付の請求項の範囲から離れること無く多くの代替的な実施形態を設計できるであろう。請求項において、かっこの間に置かれたあらゆる参照符号は請求項を限定するものと解釈されるべきではない。動詞「含む」およびその活用形の使用は、請求項において述べたもの以外の要素または工程の存在を除外しない。要素に先行する冠詞「ａ」または「ａｎ」は、複数のこのような要素の存在を除外しない。本発明はいくつかの別個の要素を含むハードウエア、適切にプログラムされたコンピューターによって実施される。いくつかの手段を列挙する装置請求項において、これらの手段のいくつかを１つおよび同じアイテムのハードウエアによって実施してもよい。相互に異なる独立請求項において、或る手段が列挙されているという単なる事実は、これらの手段の組み合わせは有利使うことができないことを示唆しない。
【図面の簡単な説明】
【０１９３】
【図１】図１は、発光層１および導波路２を含む光学ラミネートの断面を描写する。
【図２】図２は、ミラー層９が２つのコレステリック層９ａおよび９ｂで置き換えられている以外は図１に示したものと同一の光学ラミネートの断面を示す。
【図３】図３は、発光層１および導波路２を含む光学ラミネートの断面を描写する。
【図４】図４は、発光層１および導波路コア２を含む光学ファイバーの断面を描写する。
【図５ａ】図５ａは、発光コア１および導波路２を含む光学ファイバーの断面を描写する。
【図５ｂ】図５ｂは、発光コア１を含む光学ファイバーの断面を描写する。
【図６】図６は、発光層１および導波路２を含む光学ラミネートの断面を描写する。
【図７】図７は、複数の光励起性発光染料分子３が比較的小さなプレチルト角αで配列されている以外は図６に描写したものと同一の光学ラミネートの断面を描写する。
【図８】図８は、複数の光励起性発光染料分子３が比較的大きなプレチルト角αで配列されている以外は図６に描写したものと同一の光学ラミネートの断面を描写する。
【図９】図９は例１の結果を表す。
【図１０】図１０はここで用いた測定装置を概略的に描写する。
【図１１】図１１は例２の結果を表す。
【図１２】図１２はここで用いた測定装置を概略的に描写する。
【図１３ａ】図１３ａは、発光層１および波長選択性ミラー７（または８）を含む波長選択性ミラーを持つ一般的な実施形態を概略的に描写する。
【図１３ｂ】図１３ｂは２つの選択性ミラー層７および８を含む実施形態を概略的に描写する。
【図１３ｃ】図１３ｃはいくつかの波長選択性ミラー７（または８）を持つ実施形態を概略的に描写する。
【図１４ａ】図１４ａは、ＬＳＣおよび光起電力電池１３を含む本発明による装置の実施形態を概略的に描写する。
【図１４ｂ】図１４ｂは、ＬＳＣおよび光起電力電池１３を含む本発明による装置の実施形態を概略的に描写する。
【図１４ｃ】図１４ｃは、ＬＳＣおよび光起電力電池１３を含む本発明による装置の実施形態を概略的に描写する。
【図１４ｄ】図１４ｄは、ＬＳＣおよび光起電力電池１３を含む本発明による装置の実施形態を概略的に描写する。
【図１４ｅ】図１４ｅは、ＬＳＣおよび光起電力電池１３を含む本発明による装置の実施形態を概略的に描写する。
【図１５】図１５は、いくつかの（すなわち２つ以上）ＬＳＣおよび光起電力電池１３を含む本発明による装置の実施形態を概略的に描写する。
【図１６ａ】図１６ａは、図１および１４ｂの変形例を概略的に描写する。
【図１６ｂ】図１６ｂは、図１および１４ｂの変形例を概略的に描写する。
【図１６ｃ】図１６ｃは図１の他の変形例を概略的に描写する。
【図１】
2008530766.tif 000006
【図２】
2008530766.tif 000007
【図３】
2008530766.tif 000008
【図４】
2008530766.tif 000009
【図５ａ】
2008530766.tif 000010
【図５ｂ】
2008530766.tif 000011
【図６】
2008530766.tif 000012
【図７】
2008530766.tif 000013
【図８】
2008530766.tif 000014
【図９】
2008530766.tif 000015
【図１０】
2008530766.tif 000016
【図１１】
2008530766.tif 000017
【図１２】
2008530766.tif 000018
【図１３ａ】
2008530766.tif 000019
【図１３ｂ】
2008530766.tif 000020
【図１３ｃ】
2008530766.tif 000021
【図１４ａ】
2008530766.tif 000022
【図１４ｂ】
2008530766.tif 000023
【図１４ｃ】
2008530766.tif 000024
【図１４ｄ】
2008530766.tif 000025
【図１４ｅ】
2008530766.tif 000026
【図１５】
2008530766.tif 000027
【図１６ａ】
2008530766.tif 000028
【図１６ｂ】
2008530766.tif 000029
【図１６ｃ】
2008530766.tif 000030
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
ａ．光励起性発光材料を含む発光層またはコアと、
ｂ．波長選択性ミラーと
を含む発光体の使用方法であって、発光層または発光コアが波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはキラルネマチックポリマーのコレステリック層を含み、光励起性発光材料によって放出される放射に対する波長選択性ミラーの反射率は前記光励起性発光材料によって吸収される光放射に対する同じミラーの反射率を少なくとも５０％超過し、発光体は発光太陽集光装置において光学ラミネートまたは光学ファイバーを含む発光体の使用方法。
【請求項２】
請求項１による発光体の使用方法であって、右回り円偏光を反射する第１のコレステリック層と、左回り円偏光を反射する第２のコレステリック層を含む発光体の使用方法。
【請求項３】
先行する請求項のいずれか１項による発光体の使用方法であって、波長選択性ミラーが光の１つの偏波を反射する第１のポリマー性積層と、光の反対の偏波を反射する第２のポリマー性積層とを含む発光体の使用方法。
【請求項４】
先行する請求項のいずれか１項による発光体の使用方法であって、光励起性発光材料によって放出される放射に対する波長選択性ミラーの反射率が前記光励起性発光材料によって吸収される光放射に対する同じミラーの反射率を少なくとも８０％超過する発光体の使用方法。
【請求項５】
先行する請求項のいずれか１項による発光体の使用方法であって、波長選択性ミラーが光励起性発光材料によって吸収される光に対して少なくとも６０％、好ましくは少なくとも７０％の透過性がある発光体の使用方法。
【請求項６】
先行する請求項のいずれか１項による発光体の使用方法であって、波長選択性ミラーが光励起性発光材料によって放出される放射に対して少なくとも６０％、好ましくは少なくとも７０％の反射性がある発光体の使用方法。
【請求項７】
先行する請求項のいずれか１項による発光体の使用方法であって、波長選択性ミラーが光励起性発光材料によって吸収される光に対して少なくとも５０％の透過性があり、適切な偏波を持つ円または直線偏光に対して少なくとも５０％の反射性がある偏波選択性ミラーを含む発光体の使用方法。
【請求項８】
先行する請求項のいずれか１項による発光体の使用方法であって、発光層または発光コアが配向された光励起性発光材料を含んだ配列ポリマーを含む発光体の使用方法。
【請求項９】
先行する請求項のいずれか１項による発光体の使用方法であって、前記発光体が４００〜５００ｎｍおよび／または６００〜７００ｎｍの範囲における光放射に対して主に透過性である発光体の使用方法。
【請求項１０】
先行する請求項のいずれか１項による発光体の使用方法であって、発光層と導波路とを含み、発光体は光学ラミネートまたは光学ファイバーであり、発光体は導波路と光学的に結合され、発光体は配向された光励起性発光材料を含んだ配列ポリマーを含み、前記配向された光励起性発光材料は配列ポリマー内で固定され、前記配列ポリマーは発光体の表面に関して１０〜９０°のプレチルト角を持つ発光体の使用方法。
【請求項１１】
請求項１０による発光体の使用方法であって、配向された光励起性発光材料が平面セル内で少なくとも２．０、好ましくは少なくとも３．０、最も好ましくは少なくとも５．０の二色比を持つ発光体の使用方法。
【請求項１２】
請求項１０または１１による発光体の使用方法であって、配列ポリマーが３０〜８０°のプレチルト角を持つ発光体の使用方法。
【請求項１３】
請求項１０ないし１２のいずれか１項による発光体の使用方法であって、配列ポリマーが３０〜７０°、好ましくは４０〜７０°、より好ましくは４０〜６０°のプレチルト角を持つ発光体の使用方法。
【請求項１４】
先行する請求項のいずれか１項による発光体の使用方法であって、前記発光体が発光層と導波路コアとを含む光学ファイバーである発光体の使用方法。
【請求項１５】
請求項１ないし１４のいずれか１項による発光体の使用方法であって、前記発光体が発光コアと導波路とを含む光学ファイバーである発光体の使用方法。
【請求項１６】
請求項１０ないし１５のいずれか１項による発光体の使用方法であって、導波路が蛍光染料を含まない発光体の使用方法。
【請求項１７】
請求項１０ないし１６のいずれか１項による発光体の使用方法であって、プレチルト角が１５〜８５°の範囲内である発光体の使用方法。
【請求項１８】
請求項１０ないし１６のいずれか１項による発光体の使用方法であって、プレチルト角が３０〜６０°の範囲内である発光体の使用方法。
【請求項１９】
先行する請求項のいずれか１項による発光体を含んだ電磁放射集光媒体と、
発光体と光学的に結合され、光放射を電気エネルギーに変換することができる光起電力電池と
を含む光起電力装置。
【請求項２０】
ｃ．光励起性発光材料を含む発光層またはコアと、
ｄ．波長選択性ミラーと
を含む発光体であって、発光層または発光コアが波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはキラルネマチックポリマーのコレステリック層を含み、光励起性発光材料によって放出される放射に対する波長選択性ミラーの反射率は前記光励起性発光材料によって吸収される光放射に対する同じミラーの反射率を少なくとも５０％超過し、発光体は光学ラミネートまたは光学ファイバーを含む発光体。
【請求項２１】
請求項２０による発光体であって、発光層または発光コアと波長選択性ミラーとが隣接している発光体。
【請求項２２】
ｅ．光励起性発光材料を含む発光層またはコアと、
ｆ．波長選択性ミラーと
を含む発光太陽集光装置であって、発光層または発光コアが波長選択性ミラーと光学的に結合されており、前記波長選択性ミラーは光励起性発光材料によって吸収される光に対して少なくとも５０％の透過性があり、光励起性発光材料によって放出される放射に対して少なくとも５０％の反射性があって、波長選択性ミラーはキラルネマチックポリマーのコレステリック層を含み、光励起性発光材料によって放出される放射に対する波長選択性ミラーの反射率は前記光励起性発光材料によって吸収される光放射に対する同じミラーの反射率を少なくとも５０％超過し、発光体は光学ラミネートまたは光学ファイバーを含む発光太陽集光装置。
【請求項２３】
請求項２２による発光太陽集光装置であって、発光層または発光コアと波長選択性ミラーとが隣接している発光太陽集光装置。
【請求項２４】
請求項２０ないし２１のいずれか１項による発光体と、発光体と光学的に結合され、光放射を電気エネルギーに変換することができる光起電力電池とを含む窓。
【請求項２５】
入射する光放射を集光するための、請求項２０ないし２１のいずれか１項による発光体の使用方法。
【国際調査報告】
2008530766.tif 000031
2008530766.tif 000032
2008530766.tif 000033